(57)【要約】【課題】  摩耗や傷などに対する機械的耐久性が高い電子写真感光体であっても、長期にわたって良好なクリーニング性を保持し、画像不良がなく、かつ、電子写真感光体やクリーニングブレードの耐久性を向上させた電子写真装置および電子写真画像形成方法を提供する。【解決手段】  電子写真感光体の表面層が、連鎖重合性官能基を有する化合物の重合物を含有し、電子写真感光体とクリーニングブレードとの当接部における動摩擦力偏差σと、該電子写真装置のプロセススピードＳ［ｍｍ／ｓ］とが、下記式（１）  ０．００５７×Ｓ＋０．５≦Ｌｎ（σ）≦０．００５５×Ｓ＋３  ・・・（１）で示される関係を有する。【選択図】  なし【特許請求の範囲】
【請求項１】
支持体上に感光層を有する電子写真感光体と、該電子写真感光体の表面を帯電するための帯電手段と、該帯電手段により帯電された電子写真感光体の表面に露光によって静電潜像を形成するための露光手段と、該露光手段により形成された電子写真感光体の表面の静電潜像を現像剤によって現像して現像像を形成するための現像手段と、該現像手段により形成された電子写真感光体の表面の現像像を転写材に転写するための転写手段と、該転写手段による転写後に電子写真感光体の表面に残留する現像剤を該電子写真感光体に当接されたクリーニングブレードによってクリーニングするためのクリーニング手段とを有する電子写真装置において、
該電子写真感光体の表面層が、連鎖重合性官能基を有する化合物の重合物を含有し、
該電子写真感光体と該クリーニングブレードとの当接部における動摩擦力偏差σと、該電子写真装置のプロセススピードＳ［ｍｍ／ｓ］とが、下記式（１）
０．００５７×Ｓ＋０．５≦Ｌｎ（σ）≦０．００５５×Ｓ＋３  ・・・（１）
で示される関係を有することを特徴とする電子写真装置。
【請求項２】
前記プロセススピードＳが１００〜３５０ｍｍ／ｓである請求項１に記載の電子写真装置。
【請求項３】
前記クリーニングブレードの硬度が２０〜８５°、反発弾性が５〜６０％である請求項１または２に記載の電子写真装置。
【請求項４】
前記電子写真感光体の表面層の膜厚が０．５〜１０μｍである請求項１〜３のいずれかに記載の電子写真装置。
【請求項５】
前記帯電手段により前記電子写真感光体の表面の帯電によって生成して前記電子写真感光体の表面に付着した帯電生成物を除去するための、前記電子写真感光体に当接された摺擦部材を有する請求項１〜４のいずれかに記載の電子写真装置。
【請求項６】
前記摺擦部材が前記電子写真感光体に非平行に配置されている請求項５に記載の電子写真装置。
【請求項７】
前記転写手段が、前記現像手段により形成された電子写真感光体の表面の現像像が前記電子写真感光体から一次転写された後に転写された現像像を転写材に二次転写するための中間転写体と、前記現像手段により形成された電子写真感光体の表面の現像像を該中間転写体の表面に一次転写するための一次転写手段と、該一次転写手段により一次転写された中間転写体の表面の現像像を転写材に二次転写するための二次転写手段とを有する請求項１〜６のいずれかに記載の電子写真装置。
【請求項８】
支持体上に感光層を有する電子写真感光体の表面を帯電する帯電工程と、該帯電工程により帯電された電子写真感光体の表面に露光によって静電潜像を形成する露光工程と、該露光工程により形成された電子写真感光体の表面の静電潜像を現像剤によって現像して現像像を形成する現像工程と、該現像工程により形成された電子写真感光体の表面の現像像を転写材に転写する転写工程と、該転写工程による転写後に電子写真感光体の表面に残留する現像剤を該電子写真感光体に当接されたクリーニングブレードによってクリーニングするクリーニング工程とを有する電子写真画像形成方法において、
該電子写真感光体の表面層が、連鎖重合性官能基を有する化合物の重合物を含有し、
該電子写真感光体と該クリーニングブレードとの当接部における動摩擦力偏差σと、プロセススピードＳ［ｍｍ／ｓ］とが、下記式（１）
０．００５７×Ｓ＋０．５≦Ｌｎ（σ）≦０．００５５×Ｓ＋３  ・・・（１）
で示される関係を有することを特徴とする電子写真画像形成方法。
【請求項９】
前記プロセススピードＳが１００〜３５０ｍｍ／ｓである請求項８に記載の電子写真画像形成方法。
【請求項１０】
前記クリーニングブレードの硬度が２０〜８５°、反発弾性が５〜６０％である請求項８または９に記載の電子写真画像形成方法。
【請求項１１】
前記電子写真感光体の表面層の膜厚が０．５〜１０μｍである請求項８〜１０のいずれかに記載の電子写真画像形成方法。
【請求項１２】
前記電子写真感光体に当接された摺擦部材によって、前記帯電手段によって前記電子写真感光体の表面の帯電により生成して前記電子写真感光体の表面に付着した帯電生成物を除去する工程を有する請求項８〜１１のいずれかに記載の電子写真画像形成方法。
【請求項１３】
前記摺擦部材が前記電子写真感光体に非平行に配置されている請求項１２に記載の電子写真画像形成方法。
【請求項１４】
前記転写工程が、前記現像工程により形成された電子写真感光体の表面の現像像を中間転写体の表面に一次転写する一次転写工程と、該一次転写工程により一次転写された中間転写体の表面の現像像を転写材に二次転写する二次転写工程とを有する請求項８〜１３のいずれかに記載の電子写真画像形成方法。
【発明の詳細な説明】
【技術分野】
【０００１】
本発明は、電子写真方式の画像形成装置（電子写真装置）および電子写真方式の画像形成方法（電子写真画像形成方法）に関する。
【背景技術】
【０００２】
電子写真装置が有する電子写真感光体には、帯電時に生成する帯電生成物による化学的劣化や、帯電時の放電による劣化や、その他機械的劣化、電気的劣化に対する耐久性が要求される。
【０００３】
従来、電子写真感光体の表面（周面）を帯電するための帯電装置としては、コロナ帯電装置が広く使用されていたが、近年、コロナ帯電装置に比べて低オゾン・低電力などの利点があることから接触帯電装置が多く実用化されている。
【０００４】
接触帯電装置とは、電子写真感光体に当接させた（接触配置した）接触帯電部材に所定の帯電バイアスを印加して、電子写真感光体の表面を所定の極性・電位に帯電させるものであり、接触帯電部材としては、ローラー形状の、いわゆる帯電ローラーが主流である。
【０００５】
この帯電ローラーを用いた接触帯電装置は、帯電ローラーと電子写真感光体との微小間隙に生じる放電現象により電子写真感光体の表面を帯電する方式の装置であり、コロナ帯電装置に比べて、帯電生成物の発生量が少ない。
【０００６】
また、電子写真装置に用いられる現像剤は、現像に寄与するトナーおよびキャリアからなる２成分現像剤と、キャリアを有さないトナーのみからなる１成分現像剤とに大別される。また、トナーは、磁性粒子を含有する磁性トナーと、磁性粒子を含有しない非磁性トナーに大別される。
【０００７】
現像方式は、モノクロであるかカラーであるかなど、そのニーズによって様々な現像方式が考え出されており、例えば、現像剤の構成によって１成分現像と２成分現像とに分類され、また、現像剤担持体および／または該現像剤担持体に担持された現像剤が電子写真感光体に接触するか否かによって接触現像と非接触現像とに分類される。
【０００８】
電子写真感光体としては、可視光から赤外光まで各種露光光源に対応した材料が開発しやすい、環境汚染のない材料を選択できる、製造コストが安いなどの利点から、有機光導電性物質を用いた有機電子写真感光体、その中でも、電荷発生層と電荷輸送層とを積層した積層型（機能分離型）電子写真感光体が多く用いられている。
【０００９】
しかしながら、一般的に、これらの電子写真感光体は耐久性が低いことが欠点であった。耐久性としては、感度、残留電位、帯電能、画像ぼけなどの電子写真特性面の耐久性と、摩耗や傷などに対する機械的耐久性に大別され、どちらも電子写真感光体の寿命決定の大きな要因となっている。
【００１０】
このうち、電子写真物性面の耐久性、特に、画像ぼけに関しては、帯電時に発生するオゾンや窒素酸化物などの活性物質により、電子写真感光体の表面層に含有される電荷輸送物質が劣化することが原因であることが知られている。
【００１１】
また、機械的耐久性に関しては、電子写真感光体の表面層に対して、紙やクリーニングブレードや現像剤などが物理的に接触して摺擦することが原因であることが知られている。
【００１２】
電子写真物性面の耐久性を向上させるためには、オゾンや窒素酸化物などの活性物質により劣化されにくい電荷輸送物質を用いることが重要であり、そのためには、酸化電位の高い電荷輸送物質を選択すれば良いことが知られている。
【００１３】
また、機械的耐久性を上げるためには、紙やクリーニングブレードによる摺擦に耐えるために、表面の潤滑性を上げて摩擦を小さくすること、また、トナーのフィルミング融着などを防止するために表面の離形性をよくすることが重要であり、フッ素原子含有樹脂粒子、フッ化黒鉛粒子、ポリオレフィン樹脂粒子などの滑材粒子を保護層に含有させれば良いことが知られている。
【００１４】
このような背景から、電子写真感光体には、帯電時に生成する帯電生成物による化学的劣化や、帯電時の放電による劣化や、その他機械的劣化（紙やクリーニングブレードなどの摺擦による劣化など）、電気的劣化に対する耐久性が要求されているのである。
【００１５】
この対策として、硬化性樹脂を電子写真感光体の表面層用の結着樹脂として用いる技術が、特開平０２−１２７６５２号公報などに開示されている。
【００１６】
また、さらに電子写真感光体の耐久性を向上させるために、感光層の上に保護層を設ける技術が提案されており、また、保護層に導電性粒子を混入させて、注入帯電に適させた層を設ける技術が提案されている。
【００１７】
これらは、従来の電子写真感光体と比較して、高い耐摩耗性や、耐環境性などを有している。
【００１８】
保護層は、熱、光または放射線などによって硬化する硬化性樹脂が使用される。
【００１９】
また、特開平０５−２１６２４９号公報や特開平０７−０７２６４０号公報には、電荷輸送層に炭素−炭素二重結合を有する電荷輸送物質を含有させ、熱や光のエネルギーによって電荷輸送物質の炭素−炭素二重結合を反応させて電荷輸送層硬化膜を形成する技術が開示されている。
【００２０】
また、特開２００１−１７５０１６号公報には、連鎖重合性官能基を有する電荷輸送物質の重合物を保護層に使用する技術が開示されており、また、摩擦特性を向上させるために、潤滑剤としてフッ素原子含有化合物を含有する技術が開示されている。
【００２１】
また、現像像の転写材（紙など）への転写後に電子写真感光体の表面に残留する現像剤や紙粉をクリーニングする方式としては、装置の簡易性やクリーニング性などから、弾性を有するクリーニングブレードを用いる方式が好適である。
【００２２】
クリーニングブレードの弾性体としてはウレタンゴムなどが多く使用され、それは種々の添加剤などで硬度・反発弾性などの特性が制御される。
【００２３】
クリーニングブレードは、電子写真感光体の表面を摺擦するものであり、電子写真感光体に対して機械的な負荷を加えるものであるため、その材質や設定条件はクリーニング性のみならず、電子写真感光体の摩耗特性に対しても考慮されるべきものである。
【００２４】
耐久により、電子写真感光体の表面への帯電生成物の付着などによって摩擦の増加などが生じ、クリーニングブレードが捲れたり、共鳴音が発生したり、また、現像剤のすり抜けなどのクリーニング不良が発生したりする場合があった。
【００２５】
帯電生成物などの除去については、従来の電子写真感光体では、帯電生成物や帯電により変性した電子写真感光体の表面層を摺擦除去していたが、摩耗や傷などに対する機械的耐久性が高い電子写真感光体を使用した系では、これらの物質の除去などが十分にできず、上述のような画像不良などが発生する場合があった。
【００２６】
特に、プロセススピードが高速の電子写真装置においては、帯電生成物の蓄積や、クリーニングブレードによる電気的・機械的な衝撃が強く、クリーニング性を良好に維持することが困難な場合があった。
【００２７】
摩擦特性として、摩擦係数を特定の範囲に規定する技術も考え出されているが、電子写真感光体の摩耗や傷の抑制への効果が見られるものの、クリーニングブレードの捲れ（ブレード捲れ）や現像剤のフィルミングを抑制するには不十分な場合があった。
【００２８】
これらの対策として、特開２００１−２３５９８９号公報や特開２００１−０６６９６３号公報には、クリーニングブレードの振動振幅を１０〜２００μｍとすることによって、ブレード捲れを防止する技術が開示されている。
【００２９】
また、特開２００１−２０１８８１号公報には、電子写真感光体の表面粗さＲｚを０．０１〜２．５μｍとすることによって、ブレード捲れや現像剤のすり抜けを防止する技術が開示されている。
【００３０】
しかしながら、実際には、クリーニングブレードの振動振幅がそれほど大きくない場合でも、環境やプロセススピードなどにより、電子写真感光体の摩耗量が変動したり、共鳴音が発生したり、クリーニング不良が発生する場合があった。
【００３１】
また、帯電電流が多い場合など、すなわち、帯電生成物が多く発生する系で、電子写真感光体の形状が維持されていても、クリーニング不良が発生する場合があった。
【００３２】
また、画像形成を繰り返すことにより、帯電生成物が電子写真感光体やクリーニングブレードに付着したり、帯電によって電子写真感光体の表面がダメージを受けたりすることなどにより、クリーニング性やクリーニングラチチュードが変動する。耐久による変動まで考慮して、クリーニングラチチュードを狭くし、また、経験的にクリーニング設定を行われているのが実情である。
【特許文献１】特開平０２−１２７６５２号公報
【特許文献２】特開平０５−２１６２４９号公報
【特許文献３】特開平０７−０７２６４０号公報
【特許文献４】特開２００１−１７５０１６号公報
【特許文献５】特開２００１−２３５９８９号公報
【特許文献６】特開２００１−０６６９６３号公報
【特許文献７】特開２００１−２０１８８１号公報
【発明の開示】
【発明が解決しようとする課題】
【００３３】
本発明の目的は、上記の各課題を解決し、摩耗や傷などに対する機械的耐久性が高い電子写真感光体であっても、長期にわたって良好なクリーニング性を保持し、画像不良がなく、かつ、電子写真感光体やクリーニングブレードの耐久性を向上させた電子写真装置および電子写真画像形成方法を提供することである。
【課題を解決するための手段】
【００３４】
本発明は、支持体上に感光層を有する電子写真感光体と、該電子写真感光体の表面を帯電するための帯電手段と、該帯電手段により帯電された電子写真感光体の表面に露光によって静電潜像を形成するための露光手段と、該露光手段により形成された電子写真感光体の表面の静電潜像を現像剤によって現像して現像像を形成するための現像手段と、該現像手段により形成された電子写真感光体の表面の現像像を転写材に転写するための転写手段と、該転写手段による転写後に電子写真感光体の表面に残留する現像剤を該電子写真感光体に当接されたクリーニングブレードによってクリーニングするためのクリーニング手段とを有する電子写真装置において、
該電子写真感光体の表面層が、連鎖重合性官能基を有する化合物の重合物を含有し、
該電子写真感光体と該クリーニングブレードとの当接部における動摩擦力偏差σと、該電子写真装置のプロセススピードＳ［ｍｍ／ｓ］とが、下記式（１）
０．００５７×Ｓ＋０．５≦Ｌｎ（σ）≦０．００５５×Ｓ＋３  ・・・（１）
で示される関係を有することを特徴とする電子写真装置である。
【００３５】
また、本発明は、支持体上に感光層を有する電子写真感光体の表面を帯電する帯電工程と、該帯電工程により帯電された電子写真感光体の表面に露光によって静電潜像を形成する露光工程と、該露光工程により形成された電子写真感光体の表面の静電潜像を現像剤によって現像して現像像を形成する現像工程と、該現像工程により形成された電子写真感光体の表面の現像像を転写材に転写する転写工程と、該転写工程による転写後に電子写真感光体の表面に残留する現像剤を該電子写真感光体に当接されたクリーニングブレードによってクリーニングするクリーニング工程とを有する電子写真画像形成方法において、
該電子写真感光体の表面層が、連鎖重合性官能基を有する化合物の重合物を含有し、
該電子写真感光体と該クリーニングブレードとの当接部における動摩擦力偏差σと、プロセススピードＳ［ｍｍ／ｓ］とが、下記式（１）
０．００５７×Ｓ＋０．５≦Ｌｎ（σ）≦０．００５５×Ｓ＋３  ・・・（１）
で示される関係を有することを特徴とする電子写真画像形成方法である。
【発明の効果】
【００３６】
本発明によれば、摩耗や傷などに対する機械的耐久性が高い電子写真感光体であっても、長期にわたって良好なクリーニング性を保持し、画像不良がなく、かつ、電子写真感光体やクリーニングブレードの耐久性を向上させた電子写真装置および電子写真画像形成方法を提供することができる。
【発明を実施するための最良の形態】
【００３７】
以下に、本発明をより詳細に説明する。
【００３８】
クリーニング性やクリーニング性の耐久性を良好に維持するためには、電子写真感光体やクリーニングブレードや現像剤のクリーニングに好適な組み合わせ、特に、摩擦特性の範囲規定が必要である。
【００３９】
本発明者らが鋭意検討した結果、クリーニング性を良好に維持するためには、クリーニングブレードが電子写真感光体の表面と巨視的のみならず微視的に、負荷として均一に摺擦していることが重要であることが判明した。
【００４０】
すなわち、クリーニング性に関する特性として、クリーニングブレードにかかる負荷のばらつき、すなわち、動摩擦力の振れ（スティックスリップ）がブレード捲れ、共鳴音および現像剤のすり抜けに関与していることが判明した。
【００４１】
すなわち、クリーニング性に関する主な特性である摩擦特性として、摩擦係数のみならず、スティックスリップ、すなわち、クリーニングブレードや電子写真感光体、また、両者の当接部に介在する現像剤などへの負荷のばらつきが、ブレード捲れ、共鳴音および現像剤のすり抜けに大きく影響を及ぼすことが判明した。また、この負荷のばらつきは、電子写真感光体の回転速度（周面の移動速度）、いわゆるプロセススピードに依存することも判明した。
【００４２】
特に、プロセススピードが大きくなったときに、共鳴音が低減される場合があった。本発明者らが検討した結果、共鳴音の低減には、プロセススピードと摩擦特性の範囲とに関係があることが見いだされた。
【００４３】
図１（ａ）に、本発明の電子写真装置の概略構成の一例を示す。
【００４４】
図１（ａ）において、１はドラム状の電子写真感光体であり、不図示の回転駆動手段により、軸２を中心に矢印方向に所定の周速度で回転駆動される。
【００４５】
回転駆動される電子写真感光体１の表面は、帯電手段（一次帯電手段）３により、正または負の所定電位に均一に帯電され、次いで、スリット露光やレーザービーム走査露光などの露光手段（不図示）から出力される露光光（画像露光光）４を受ける。こうして電子写真感光体１の表面に、目的の画像に対応した静電潜像が順次形成されていく。
【００４６】
電子写真感光体１の表面に形成された静電潜像は、現像手段５の現像剤により現像されて現像像となる。次いで、電子写真感光体１の表面に形成担持されている現像像が、転写手段６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【００４７】
現像像の転写を受けた転写材Ｐは、電子写真感光体１の表面から分離されて定着手段８へ導入されて像定着を受けることにより画像形成物（プリント、コピー）として装置外へプリントアウトされる。
【００４８】
現像像転写後の電子写真感光体１の表面は、クリーニングブレードを有するクリーニング手段７によって転写残現像剤の除去を受けて清浄面化され、さらに前露光手段（不図示）からの前露光光（不図示）により除電処理された後、繰り返し画像形成に使用される。なお、電子写真感光体の表面を帯電するための帯電手段が帯電ローラーなどの接触帯電部材を用いた接触帯電手段である場合は、前露光は必ずしも必要ではない。
【００４９】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図１（ａ）では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【００５０】
図１（ｂ）に、本発明の電子写真装置（中間転写方式のカラー電子写真装置）の概略構成の別の例を示す。
【００５１】
図１（ｂ）において、１はドラム状の電子写真感光体であり、不図示の回転駆動手段により、軸２を中心に矢印方向に所定の周速度で回転駆動される。
【００５２】
回転駆動される電子写真感光体１の表面は、帯電手段（一次帯電手段）３により、正または負の所定電位に均一に帯電され、次いで、スリット露光やレーザービーム走査露光などの露光手段（不図示）から出力される露光光（画像露光光）４を受ける。この際の露光光は、目的のカラー画像の第１色成分像（例えばイエロー成分像）に対応した露光光である。こうして電子写真感光体１の表面に、目的のカラー画像の第１色成分像に対応した第１色成分静電潜像（イエロー成分静電潜像）が順次形成されていく。
【００５３】
ドラム状の中間転写体（中間転写ドラム）１１は、矢印方向に電子写真感光体１とほぼ同じ周速度（例えば電子写真感光体１の周速度に対して９７〜１０３％）で回転駆動される。
【００５４】
電子写真感光体１の表面に形成された第１色静電潜像は、第１色成分現像手段（イエロー成分現像手段）５Ｙの第１色トナー（イエロートナー）により現像されて第１色トナー画像（イエロートナー画像）となる。次いで、電子写真感光体１の表面に形成担持されている第１色トナー画像が、一次転写手段（不図示）からの一次転写バイアスによって、中間転写体１１の表面に順次一次転写されていく。
【００５５】
第１色トナー画像転写後の電子写真感光体１の表面は、クリーニング手段７によって一次転写残トナーの除去を受けて清浄面化された後、次色の画像形成に使用される。
【００５６】
第２色トナー画像（マゼンタトナー画像）、第３色トナー画像（シアントナー画像）、第４色トナー画像（ブラックトナー画像）も、第１色トナー画像と同様にして電子写真感光体１の表面に形成され、中間転写体１１の表面に順次転写される。こうして中間転写体１１の表面に目的のカラー画像に対応した合成トナー画像が形成される。第１色〜第４色の一次転写の間は、二次転写手段（二次転写ローラー）６ｓは中間転写体１１の表面から離れている。
【００５７】
中間転写体１１の表面に形成された合成トナー画像は、二次転写手段６ｓからの二次転写バイアスによって、転写材供給手段（不図示）から中間転写体１１と二次転写手段６ｓとの間（当接部）に中間転写体１１の回転と同期して取り出されて給送された転写材（紙など）Ｐに順次二次転写されていく。
【００５８】
合成トナー画像の転写を受けた転写材Ｐは、中間転写体１１の表面から分離されて定着手段８へ導入されて像定着を受けることによりカラー画像形成物（プリント、コピー）として装置外へプリントアウトされる。
【００５９】
また、クリーニング手段７による転写残トナー除去後の電子写真感光体１の表面を、前露光手段からの前露光光により除電処理してもよいが、図１（ｂ）に示すように、帯電手段３が帯電ローラーなどを用いた接触帯電手段である場合は、前露光は必ずしも必要ではない。
【００６０】
次に、各要素を以下に詳述する。
【００６１】
＜クリーニング＞
本発明者らの検討の結果、クリーニングブレードによるクリーニング性は、クリーニングブレードと電子写真感光体との当接部位の近傍の微小な範囲での現像剤の挙動（特に流動性）や、クリーニングブレードの摩擦力の挙動（特に流動性）に大きく依存していることが判明した。
【００６２】
図２〜５に、クリーニングの模式図を示す。
【００６３】
図２に示すように、電子写真感光体２０２の表面は矢印Ａの方向に移動しており、電子写真感光体２０２の表面には転写残りの現像剤や紙粉がクリーニングブレード２０１に向かって搬送される。
【００６４】
クリーニングブレード２０１と電子写真感光体２０２との当接部近傍には、クリーニングブレード２０１が電子写真感光体２０２に当接している当接部２０４と、当接部２０４に上流側にあり、現像剤の外添剤や電子写真感光体の摩耗粉などの小粒子からなる阻止領域２０３が形成されており、搬送されてきた現像剤のトナー粒子などの大粒子は、阻止領域２０３により減速され、当接部２０４への突入や、すり抜けが抑制される。
【００６５】
図３〜５は、クリーニングブレード２０１と電子写真感光体２０２との当接部をさらに拡大した図である。
【００６６】
図３に示すような当接状態のとき、クリーニングブレード２０１の２０１Ｃ側をカット面、電子写真感光体２０２側である２０１Ｔ側を当接面と称する。また、電子写真感光体の接線と当接面２０１Ｔとが成す角を、当接角θと称する。
【００６７】
図２および３においては、説明のため、クリーニングブレード２０１の電子写真感光体２０２への当接角を直角に示しているが、さらに拡大すると、図４および５に示すように、クリーニングブレード２０１の先端は、電子写真感光体２０２との当接部で撓ったり、微小な変形を起こしたりしているのが一般的である。
【００６８】
図４に示すように、転写残現像剤などは、電子写真感光体表面２０２の表面にあって、電子写真感光体２０２の表面の移動方向Ａに搬送されてくる。一方、クリーニングブレード２０１と電子写真感光体２０２との当接部近傍では、当接部２０４と、阻止領域２０３が形成されており、転写残現像剤のクリーニングがなされる。当接部２０４には主として現像剤の外添剤や電子写真感光体の摩耗粉などの小粒子があり、当接部２０４に潤滑性を付与して、クリーニングブレード２０１のスティックスリップや、機械的な振動としてのスティックスリップが生じずとも、クリーニングブレード２０１への付加の振動を防止するだけでなく、過剰な粒子の侵入をも防止する。
【００６９】
当接部２０４の幅は、減速層２０３ａや活動層２０３ｂを維持し、また、現像剤などの粒子をせき止めるためには、大きいほうが好ましいが、大きすぎると、全体的あるいは局所的な摩擦の変化などにより、クリーニングブレード２０１のスティックスリップが増加したり、カット面２０１Ｃ側が電子写真感光体２０２の表面に引きずられる力が過剰に働いてクリーニングブレード２０１が摩耗したり、現像剤が電子写真感光体２０２の表面に塗りこめられてしまう、いわゆるフィルミングなどが発生しやすくなるなどの弊害が発生する場合がある。したがって、当接部２０４の幅は１０〜５００μｍであることが好ましく、さらには１０〜２００μｍであることがより好ましい。
【００７０】
また、上述のとおり、阻止領域２０３は、減速層２０３ａおよび活動層２０３ｂに分類される。活動層２０３ｂは、当接部２０４に近い方の領域に形成され、主として現像剤の外添剤や電子写真感光体の摩耗粉などの小粒子があり、一部トナー粒子などが混在する層である。活動層２０３ｂにより、過剰なトナー粒子や紙粉などの侵入が防止され、また、当接部２０４へ潤滑性を付与するための上記小粒子などの供給がなされる。一方、減速層２０３ａは、現像剤のトナーおよび外添剤や紙粉などからなり、２成分現像剤の場合には、現像器から漏れたキャリアが混入する場合もある。キャリアは一般にトナー粒子よりも十分に大きく、ほとんど阻止領域２０３にて阻止される。
【００７１】
減速層２０３ａは電子写真感光体２０２の表面によって搬送されてきた転写残現像剤を減速させる。上記各層のうち、特に活動層２０３ｂでは、一般的に、上記小粒子や現像剤のトナー粒子および外添剤などの凝集性が高く、流動性が低いが、凝固、すなわち過剰な凝集をせず、流動性や潤滑性を有していることが好ましい。これにより、各層が均一に維持され、また過剰な現像剤の当接部２０４への侵入を好適に防止することができる。
【００７２】
クリーニングブレード２０１が電子写真感光体２０２に対して鈍角の当接角をもって当接するような、つまり図５に示すような場合は、当接部２０４の幅が狭くなったり、減速層２０３ａや活動層２０３ｂが不安定になったりする場合があるため、特にクリーニングブレードが１つの場合は、鋭角に当接角を構成することが好ましい。なお、その設定の好適な範囲は後述する。
【００７３】
クリーニングブレードの保持機構としては、いわゆるチップブレードなどの板金型が、装置の簡易性やコスト面から好適である。また、他の保持機構としては、挟み込み保持機構などが挙げられる。
【００７４】
図６〜８にクリーニング装置の概略構成を示す。クリーニング装置は、弾性を有するクリーニングブレード７０１およびクリーニングブレード７０１を保持するクリーニングブレード保持部材７０２を有する。図６はチップブレード型を、図７は板金板ブレード接着型を、図８は挟み込みバネ加圧型を、それぞれ簡略に図示したものである。いずれも、クリーニングブレード保持部材７０２に保持されたクリーニングブレード７０１は、適切に電子写真感光体１に当接するように、適切な方法で、クリーニング容器７０３に設置される。挟み込みバネ加圧型においては、さらにバネなどの当接圧調節機構７０４を有する。
【００７５】
クリーニングブレード７０１は、クリーニング安定性や、クリーニングブレード自体の耐久性などの観点から、反発弾性が５〜６０％で、硬度が２０〜８５°であることが好ましい。硬度が８５°よりも高いと、電子写真感光体の局所的な摩耗が生じたり、クリーニング性が低下したりする場合があり、２０°よりも低いと、ブレード捲れが生じる場合がある。また、反発弾性が５％よりも低いと、電子写真感光体の表面の凹凸や、異物などによりクリーニングブレードが欠けたり、電子写真感光体が局所的に摩耗したりする場合があり、６０％よりも高いと、クリーニングブレードが電子写真感光体の移動方向に引きずられやすくなり、ブレード捲れや、すり抜けが発生する場合がある。なお、硬度はＪＩＳ−Ａ硬度であってＪＩＳＫ−６２５３に基づいて測定した値であり、また、反発弾性はＪＩＳＫ−６２５５に基づいて測定した値である。
【００７６】
また、クリーニングブレードの厚さは１〜４ｍｍであることが好ましい。１ｍｍよりも薄いと、上記硬度や反発弾性を有効にさせにくく、クリーニング不良が生じる場合があり、４ｍｍよりも厚いと、電子写真感光体が局所的に摩耗する場合がある。
【００７７】
クリーニングブレードは、電子写真感光体と当接する部分に摩擦制御部位を導入してもよい。例えば、クリーニングブレードの電子写真感光体と当接する部分にナイロンコーティングや紫外線などによる変質加工を施したり、クリーニングブレードの電子写真感光体と当接する部分に摩擦制御機能を有する粒子を含有させたりすることができる。
【００７８】
クリーニングブレード保持部材は、チップブレード型の場合は、板金が好適に使用され、挟み込み型の場合は、アルミニウムやＳＵＳなどの金属板と燐青銅などからなる背板や、クリーニングブレードの電子写真感光体への当接圧を調節するための、バネなどのブレードホルダーが好適に使用される。
【００７９】
クリーニングブレードにかかる負荷のばらつきや摩擦力の偏差を制御する方法としては、クリーニングブレード保持部材を制御することも有効である。板金の厚さ、形状、固定状態、自由長、電子写真感光体への当接圧、当接角などを制御することで、クリーニングブレードの受けた負荷を好適に分散し、クリーニングブレードの摩擦力の偏差を制御することができる。また、クリーニングブレードの自由長や当接角などの調整を併用することも有効である。
【００８０】
当接圧および当接圧の分布を好適に維持する観点から、クリーニングブレードの自由長は２〜１０ｍｍであることが好ましく、当接角は２０〜４０°であることが好ましい。
【００８１】
クリーニング部やその近傍における摩擦特性を制御して、特に上記活動層や当接部において、粒子を好適に維持、活動させることで、良好なクリーニング性を得ることができる。クリーニングに際しては、転写残現像剤など、特にトナー粒子がクリーニングブレードをすり抜けて画像にスジ状の画像欠陥が生じる、いわゆる「すり抜け」や、クリーニングブレードや電子写真感光体の振動によるいわゆる「鳴きあるいはビビリ」や、クリーニングブレードが摩耗することによるすり抜けなどが生じる、いわゆる「ブレード欠けあるいはクリーナー摩耗」などは、当接部近傍の静止摩擦力や動摩擦力や動摩擦力の標準偏差（動摩擦力のばらつき）といった摩擦特性が関与しており、その摩擦特性で制御すること、特に、動摩擦力の標準偏差を制御することで、本発明の効果が得られることが判明した。
【００８２】
クリーニングに際して、クリーニングブレードは小粒子などが介在した状態で電子写真感光体に当接する。電子写真感光体が移動しているとき、クリーニングブレードは巨視的には電子写真感光体の表面を摺擦して滑るように移動しているが、微視的にはクリーニングブレードの電子写真感光体への当接部において、引っかかったり（スティック）、滑ったり（スリップ）という一連の動きを連続的に行っている。クリーニングブレードが機械的に振動していない場合でも、その受ける負荷は振動している。
【００８３】
本発明者らは、クリーニングブレードが受ける負荷のばらつき（変動）の指標として、動摩擦力の標準偏差σを用い、この標準偏差σを規定することでクリーニング性を長期にわたって良好に維持できることを見いだした。この標準偏差σを動摩擦力偏差σと称する。
【００８４】
さらに、本発明者らの検討の結果、動摩擦力偏差σはプロセススピードに依存すること、また、プロセススピードに応じて、良好なクリーニング性が得られる動摩擦力偏差σの範囲が変動することも判明した。
【００８５】
具体的には、プロセススピードＳと動摩擦力偏差σとは下記式で示される関係を満たす必要がある。
【００８６】
０．００５７×Ｓ＋０．５≦Ｌｎ（σ）≦０．００５５×Ｓ＋３  ・・・（１）
また、プロセススピードＳ［ｍｍ／ｓ］は１００〜３５０ｍｍ／ｓであることが好ましい。
【００８７】
プロセススピードＳおよび動摩擦力偏差σを、上記範囲に収めることで、クリーニングブレードの捲れや欠け、すり抜け、共鳴音などを防止し、また、電子写真感光体の全体的、局所的な摩耗を防止して、良好な画質を得ることができる。また、この好適な摩擦特性を有する状態が耐久中にわたって維持されることで、クリーニング性が長期にわたって好適に維持される。
【００８８】
次に摩擦特性の評価方法を説明する。
【００８９】
図９、１０に、電子写真感光体とクリーニングブレードとの間の摩擦特性を評価する装置（摩擦特性評価装置）の概略構成を示す。図９には、実際に画像形成するための電子写真装置を改造した摩擦特性評価装置を示し、図１０には、専用の摩擦特性評価装置を示す。
【００９０】
まず、図９に示される構成の摩擦特性評価装置について説明する。
【００９１】
図９において、クリーニングブレード７０１は、摩擦検出器Ｓｅｎｓを設置した状態で、クリーニング装置本体に固定される。摩擦検出器Ｓｅｎｓとしては、ミネベア（株）製の歪みゲージ（Ｆシリーズ）を用いた。
【００９２】
クリーニングブレード７０１のクリーニング装置本体への固定は、クリーニングブレード７０１を挟み込んで支持し、背板を使用して自由長を調整してもよいが、いわゆるチップブレード型による固定が好ましい。本図では、チップブレード型の概略構成を示している。なお、動歪みゲージの形状によっては、動歪みゲージを介して、クリーニングブレードをクリーニング装置本体に固定してもよい。
【００９３】
摩擦検出器Ｓｅｎｓで得られた信号は、不図示の動歪みアンプを介して、オシロスコープ、コンピューターなどの外部機器に接続されて解析される。動歪みアンプとしては、ミネベア（株）製の歪み測定器ＤＡＳ−４０６Ｂを用いた。この他にも、摩擦検出器Ｓｅｎｓとしては、新東科学（株）製のトライボギアＨＥＩＤＯＮ−１４（１ｋｇタイプ動歪みゲージ）を改造したものなどを、また、動歪みアンプとしては、新東科学（株）製の動歪みアンプＨＥＩＤＯＮ３Ｋ−８４Ａなどを用いてもよい。
【００９４】
クリーニングブレード７０１は、負荷が加わっていない状態で電子写真感光体１にちょうど接するように調整されている。クリーニングブレード７０１は、固定位置を調節することで負荷を調節することにより、クリーニングブレード７０１と電子写真感光体１との当接圧を調節することができる。
【００９５】
また、クリーニングブレード７０１には、クリーニングブレード７０１と電子写真感光体１との接線方向に加わる力を検出する荷重変換器（不図示）がさらに設けられている。
【００９６】
また、クリーニングブレード７０１と電子写真感光体１との当接部の温度をモニターする非接触方式の温度計（不図示）が設けられている。
【００９７】
さらに、必要に応じて、不図示の潤滑剤供給用部材やクリーニングローラー、クリーニングブラシなどのクリーニング部材を設置してもよい。
【００９８】
図９に示される構成の摩擦特性評価装置による摩擦特性測定方法について説明する。
【００９９】
まず、摩擦検出器Ｓｅｎｓを設置した状態で、クリーニングブレード７０１の自由長および当接角を調整し、さらに、クリーニングブレード７０１の設置位置を調整して負荷を加え、クリーニングブレード７０１と電子写真感光体１との当接圧を調節する。
【０１００】
次に、不図示の駆動系により、電子写真感光体１を矢印方向に回転させ（回転駆動開始）、そして所定の速度で一定時間回転させた後（定常回転）、回転を終了する。
【０１０１】
次に、図１０に示される構成の摩擦特性評価装置について説明する。
【０１０２】
図１０において、Ｓｅｎｓはブレードホルダーとしても用いられる摩擦検出器であり、この摩擦検出器Ｓｅｎｓは、バランスアームによって負荷が加わっていない状態で水平に電子写真感光体１に接するように調整されている。摩擦検出器Ｓｅｎｓとしては、新東科学（株）製のトライボギアＨＥＩＤＯＮ−１４（１ｋｇタイプ動歪みゲージ）を改造したものを用いた。
【０１０３】
摩擦検出器Ｓｅｎｓで得られた信号は、不図示の動歪みアンプを介して、オシロスコープ、コンピューターなどの外部機器に接続されて解析される。動歪みアンプとして、新東科学（株）製の動歪みアンプＨＥＩＤＯＮ３Ｋ−８４Ａを用いた。
【０１０４】
摩擦検出器Ｓｅｎｓは上皿を有しており、この上皿に加える負荷を調節することにより、電子写真感光体１とクリーニングブレード７０１との当接圧を調節できる。摩擦検出器Ｓｅｎｓには、電子写真感光体１とクリーニングブレード７０１の接線方向（図中左右方向）に加わる力を検出する機能が設けられている。
【０１０５】
また、クリーニングブレード７０１と電子写真感光体１との当接部の温度をモニターする非接触方式の温度計（不図示）が設けられている。
【０１０６】
さらに、必要に応じて、不図示の潤滑剤供給用部材やクリーニングローラー、クリーニングブラシなどのクリーニング部材を設置してもよい。
【０１０７】
図１０に示される構成の摩擦特性評価装置による摩擦特性測定方法について説明する。
【０１０８】
まず、摩擦検出器Ｓｅｎｓの上皿に重りを載せて負荷を加え、クリーニングブレード７０１と電子写真感光体１との当接圧を調節する。
【０１０９】
次に、不図示の駆動系により、電子写真感光体１を矢印方向に回転させ（回転駆動開始）、そして所定の速度で一定時間回転させた後（定常回転）、回転を終了する。
【０１１０】
また、摩擦特性を測定する別の方法として、電子写真感光体の駆動トルクで測定する方法がある。
【０１１１】
この場合の評価方法としては、まず、クリーニングブレード７０１の電子写真感光体１への当接圧が０の状態で、電子写真感光体１を所定の速度で駆動して、モーターの負荷電流や、トルク計などの適切な方法でトルクを測定する。
【０１１２】
次に、上記の所定の条件でクリーニングブレード７０１を電子写真感光体１に当接させて、上記と同様に電子写真感光体１を駆動させてトルク測定を行う。これらの差分がクリーニングブレード７０１によるトルクとなる。このトルクから電子写真感光体１とクリーニングブレード７０１の摩擦力が算出される。
【０１１３】
なお、必要に応じて、これらのトルク測定時に帯電手段などを設置していてもよい。
【０１１４】
また、上記のいずれの測定方法においても、必要に応じて、すり抜けた現像剤の量を観測するための反射濃度計や、他の当接部材などを配置してもよい。また、必要に応じて、非接触の温度計を設置し、クリーニングブレード７０１と電子写真感光体１との当接部における温度をモニターしてもよい。
【０１１５】
図１１に摩擦力の検出例を示す。
【０１１６】
図１１に示すように、抗力、すなわち負荷を加えてクリーニングブレード７０１を電子写真感光体１に当接した状態で、電子写真感光体１を回転させると、回転駆動開始直後（回転駆動開始時）に摩擦力が最大の値になる（図中の領域Ｉ）。図中、丸で囲んだ部分が最大静止摩擦力である。
【０１１７】
その後、電子写真感光体１が所定の速度で一定時間回転する定常回転時においては、摩擦力はほぼ一定の値になる（図中の領域ＩＩ）。この際の摩擦力の平均値を動摩擦力と称する。クリーニングブレード７０１や電子写真感光体１の表面状態にもよるが、定常回転時において、動摩擦力は必ずしも一定の値に安定せずに、変動を伴う。動摩擦力のばらつきを評価する値として標準偏差を算出した。
【０１１８】
このようにして求められる最大静止摩擦力、動摩擦力、動摩擦力偏差について、クリーニングブレード７０１と電子写真感光体１との当接圧を変えて測定を行い、当接圧に対する依存性を求めた。その結果を図１２に示す。
【０１１９】
図１２に示すように、最大静止摩擦力および動摩擦力は当接圧にほぼ比例しており、この際の比例係数を、それぞれ、静止摩擦係数μＳ、動摩擦係数μＭと称する。一方、動摩擦力偏差σは、使用状況などにより、必ずしも当接圧に比例関係にあるとは限らない。なお、図１２中、当接圧をｘ［ｇ／５ｃｍ］、摩擦力をｙ［ｇｆ］とすると、最大静止摩擦力の式はｙ＝０．５５９ｘ、動摩擦力の式はｙ＝０．５３７６ｘ、動摩擦力偏差の式はｙ＝０．０３０４ｘであった。また、図１２中の領域ＩＩＩは、クリーニングブレードの当接圧の一般的な範囲である。
【０１２０】
また、動摩擦力偏差σについては、電子写真装置で使用する際の設定線圧、すなわちクリーニング性が最適化された設定線圧に対して、１００±５０％の線圧の範囲における最大値を求めた。これを最大動摩擦力偏差（σｍａｘ）と称する。
【０１２１】
上述のように、動摩擦力偏差σは、クリーニングブレード７０１と電子写真感光体１との当接部での摩擦力の変動の大きさを意味し、動摩擦力偏差σが小さいということは、当接部において、ばたつきや引っ掛かりがないことはもちろん、スムーズな摺擦がなされているということを意味している。
【０１２２】
また、摩擦係数も、上述のように、電子写真感光体の回転駆動手段の平均トルクの指標であり、クリーニング性や耐久性や設計上のラチチュードに関わる特性である。
【０１２３】
摩擦係数に関して、動摩擦係数μＭが低い方が、クリーニングに関しての当接圧のラチチュードが広がる。すなわち、クリーニング不良やブレード捲れなどのクリーニングブレードの損傷などの防止に有効である。
【０１２４】
また、近年、省エネルギーの観点から、低融点トナーの開発、電子写真感光体やクリーニングブレードの長寿命化が要求されており、そのためにも動摩擦係数μＭの低減が重要である。
【０１２５】
上述の理由から、動摩擦係数μＭは１．０以下であることが好ましく、また、温度による動摩擦係数μＭの変化幅は０．４以下であることが好ましく、特には０．２以下であることがより好ましい。
【０１２６】
一方で、摩擦係数が低すぎると、クリーニングに必要な摩擦力を得るための線圧を高く設定しなければならず、その結果、クリーニングブレードの撓みが大きくなり、当接不良などによる現像剤のすり抜けが発生する場合がある。そのため、動摩擦係数μＭは０．２以上であることが好ましく、特には０．３以上であることがより好ましい。
【０１２７】
摩擦特性の評価時には、摩擦特性評価装置を環境を制御可能な環境試験室に設置し、この環境試験室（環境試験箱）を所定の温度湿度に設定した後、２４時間以上放置して電子写真感光体１やクリーニングブレード７０１などを設定してから各摩擦特性を測定する。あるいは、摩擦特性評価装置の内部環境を所望の状態に制御可能な環境試験室（環境試験箱）に設置し、摩擦特性評価装置の設置環境を所定の温度湿度に設定した後、２４時間以上放置して電子写真感光体１やクリーニングブレード７０１などを設定してから各摩擦特性を測定する。
【０１２８】
なお、本発明において、特記のない限り、環境は２３℃、５０％ＲＨである。
【０１２９】
クリーニング性は、電子写真感光体、現像剤、クリーニングブレードなどの材質や、それらの設置条件などによって、初期のクリーニング条件を最適化するだけでなく、耐久による変動を最小限に抑制することが重要である。
【０１３０】
クリーニング性にかかる特性として、耐久による摩擦特性の変動を抑制し、電子写真感光体の表面状態を良好に維持するためには、電子写真感光体の表面に付着した帯電生成物や、さらに必要に応じて、電子写真感光体の変質した表面などを除去する方法を採ることができる。
【０１３１】
電子写真感光体の表面に付着した帯電生成物などを除去する方法としては、除去用の摺擦部材を設ける方法が挙げられる。具体的には、弾性部材や磁気ブラシやラッピングテープなどの摺擦部材を電子写真感光体に当接させて、電子写真感光体と速度差を持って駆動させる方法や、金属ブレードなど高剛性部材を当接させる方法などが挙げられる。
【０１３２】
摺擦部材は、その種類などにもよるが、電子写真感光体との速度差（周速差）が２〜２００％であることが好ましい。速度差が大きすぎると、摺擦部剤の損耗が生じる場合がある。また、速度差は０％（±１％）および１００％（±１％）以外であることが好ましい。速度差が０％である場合、すなわち、電子写真感光体の周面の移動速度と摺擦部材の表面の移動速度とが等しい場合、摺擦効果が乏しくなる場合があり、速度差が１００％である場合、すなわち摺擦部材の表面の移動速度がゼロの場合、電子写真感光体の表面の摺擦が不均一になる場合がある。
【０１３３】
なお、速度差とは、速度差をΔＶ、電子写真感光体の周面の移動速度をＶＫ、摺擦部材の表面の移動速度をＶＳとすると、
【０１３４】
【数１】
2005091457.tif 000002
【０１３５】
である。
【０１３６】
また、摺擦による、あるいは、紙粉などの異物による、摺擦部材や電子写真感光体の局所的な損耗を抑制するためには、摺擦部材の表面の移動方向は電子写真感光体の周面の移動方向と同方向（順方向）であることが、より好ましい。
【０１３７】
また、摺擦部材として弾性部材を用いる場合、その弾性部材のアスカー硬度は２５〜４５°であることが好ましい。
【０１３８】
また、帯電ローラーなどの接触帯電部材を電子写真感光体に対して非平行に当接させて移動行路差を付ける方法、すなわち、接触帯電部材を摺擦部材として兼用させる方法も挙げられる。
【０１３９】
また、電子写真感光体の表面とクリーニングブレードとの当接部に潤滑層を設ける方法を採ることもできる。具体的には、脂肪酸金属塩（ステアリン酸亜鉛など）などの金属石鹸を塗布する機構を設ける方法や、ＰＴＦＥ、ＰＦＡ、ＰＶＤＦなどのフッ素原子含有化合物や、アクリル樹脂、ポリエチレン樹脂などの樹脂粒子や、酸化ケイ素、酸化アルミニウムなどの金属酸化物粒子などの固体潤滑剤を当接部に介在させる方法などが挙げられる。
【０１４０】
特に、フッ素原子を多量に含むフッ素原子含有樹脂は、表面エネルギーが著しく小さいので、潤滑剤としての効果が大きい。また、現像剤を潤滑剤として流用してもよい。
【０１４１】
装置の簡易性、電子写真感光体へ傷を付けないことなどから、摺擦部材を用いる方法が好ましい。また、摺擦部材の材質、形状や、電子写真感光体への当接圧、当接幅、駆動条件などを調整することで、その摺擦力を制御できる。摺擦部材がローラー状の場合は、ローラーの硬度、外径を調整したり、コロなどの規制部材などを用いて電子写真感光体への侵入量を調整したりすることで、電子写真感光体への当接圧や当接幅を調整できる。その他、摺擦部材をベルト状にするなどの方法も有効である。
【０１４２】
また、摺擦部材は、現像部と転写部との間を除く任意の位置に設置できる。転写部とクリーニング部との間に設置する場合は、摺擦部材に付着する転写残現像剤や紙粉などを、該摺擦部材から適宜除去することが好ましい。
【０１４３】
摺擦部材が弾性部材である場合には、スクレーパーを設けたり、ファー部材を当接させたりするなどの方法を採ることができる。また、摺擦部材が磁気ブラシである場合は、異物除去用の電極に電圧を印加して、バイアスで異物を除去するなどの方法を採ることができる。
【０１４４】
＜電子写真感光体＞
本発明の電子写真装置に用いられる電子写真感光体は、支持体上に感光層を有する電子写真感光体である。また、その表面層は連鎖重合性官能基を有する化合物の重合物を含有する層である。
【０１４５】
感光層は、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよいが、電子写真特性の観点からは積層型感光層が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型感光層が好ましい。
【０１４６】
図１３に、本発明の電子写真装置用の電子写真感光体の層構成の好適例を示す。
【０１４７】
図１３（ａ）に示される層構成の電子写真感光体は、支持体１３０４の上に感光層である電荷発生層１３０３、電荷輸送層１３０２が順に設けられており、さらにその上に、該感光層を保護することを目的として、すなわち保護層として、連鎖重合性官能基を有する化合物の重合物を含有する層１３０１が電子写真感光体の表面層として設けられている。
【０１４８】
保護層を有する電子写真感光体は、摩耗や傷に対する機械的耐久性が高い。
【０１４９】
また、図１３（ｂ）に示すように、支持体１３０４と電荷発生層１３０３との間に、バリア機能や接着機能を有する中間層（バリア層、接着層）１３０５や、干渉縞防止などを目的とする導電層１３０６などを設けてもよい。
【０１５０】
その他、どのような層構成であっても、電子写真感光体の表面層が、連鎖重合性官能基を有する化合物の重合物を含有する層であればよい。
【０１５１】
以下、感光層上に保護層を設けた層構成の電子写真感光体を例にとって説明する。
【０１５２】
上述のとおり、電子写真感光体の表面層である保護層は、連鎖重合性官能基を有する化合物の重合物を含有する。連鎖中合成官能基としては、例えば、以下の官能基が挙げられる。
【０１５３】
【化１】
2005091457.tif 000003
【０１５４】
連鎖中合成官能基を有する化合物の中でも、２つ以上の連鎖中合成官能基を有する化合物が好ましい。２つ以上の連鎖重合性官能基を有する化合物を重合させると、３次元に架橋が進み、強固な保護層が形成できる。なお、本発明において、「連鎖重合性官能基を有する化合物の重合物」の「重合」とは架橋による硬化を含む。
【０１５５】
連鎖重合性官能基を有する化合物の重合は、熱、光または放射線による重合が好ましく、その中でも放射線による重合がより好ましい。放射線による重合の最大の利点は、重合開始剤を必要としない点である。これにより、２つ以上の連鎖重合性官能基を有する化合物であれば、非常に高密度な架橋を有する保護層の形成が可能となり、良好な電子写真特性が確保される。また、放射線による重合は短時間かつ効率的な重合反応であるため、生産性も高く、さらには放射線の透過性のよさから、膜厚が厚い場合や添加剤などの遮蔽物質が保護層中に存在する際の硬化阻害の影響が非常に小さい。
【０１５６】
ただし、連鎖重合性官能基の種類や中心骨格の種類によっては、重合反応が進行しにくい場合があり、その際には、影響のない範囲内での重合開始剤の添加は可能である。この際使用する放射線としては、電子線やγ線が好ましく、特には電子線がより好ましい。電子線照射をする場合、加速器としては、例えば、スキャニング型、エレクトロカーテン型、ブロードビーム型、パルス型、ラミナー型などの形式が挙げられる。
【０１５７】
電子線を照射する場合、電子写真感光体の電子写真特性および機械的耐久性を良好に発現させるためには、電子線の照射条件が非常に重要である。加速電圧は２５０ｋＶ以下であることが好ましく、特には１５０ｋＶ以下であることが好ましい。また、線量は１Ｍｒａｄ〜１００Ｍｒａｄであることが好ましく、特には１．５Ｍｒａｄ〜５０Ｍｒａｄであることがより好ましい。加速電圧が大きすぎると、電子線照射によって電子写真特性が低下する場合がある。また、線量が少なすぎると、硬化が不十分となりやすく、一方、線量が多すぎると、電子線照射によって電子写真特性が低下する場合がある。
【０１５８】
また、重合中の電子写真感光体の温度は、重合硬化度や摩擦特性を制御するために重要な項目である。重合中の電子写真感光体の温度は５０〜１５０℃であることが好ましく、特には５０〜１３０℃であることがより好ましい。温度が低すぎると、重合硬化に時間がかかりすぎたり、重合硬化が不十分になったりする場合がある。一方、温度が高すぎると、支持体と保護層との間の層の損傷によって残留電位が上昇する場合がある。
【０１５９】
また、連鎖重合性官能基を有する化合物は、連鎖重合性官能基を有する電荷輸送物質であることが好ましい。連鎖重合性官能基を有する電荷輸送物質の重合物を含有する保護層であれば、強固な保護層が形成できるだけでなく、残留電位や感度などの電子写真特性も良好に維持することができる。
【０１６０】
また、保護層には、摩耗や傷に対する機械的耐久性以外に、クリーニングブレードと当接する電子写真感光体の表面の層であるため、摩擦特性を良好に維持するための特性が重要である。そのためには、研磨などで保護層の表面形状（表面粗さ）を調整したり、シリコーン系クシ型グラフトポリマー、フッ素系クシ型グラフトポリマー、フッ素原子含有樹脂粒子、シロキサンユニット含有樹脂などの潤滑剤の含有させたりすることなどが有効である。潤滑剤の含有量は、保護層全質量に対して１〜５０質量％であることが好ましく、特には５〜３０質量％であることがより好ましい。潤滑剤が多すぎると、保護層の機械的耐久性が低下する場合があり、１質量％より少ないと、潤滑剤を含有させることによる効果が得られにくくなる。
【０１６１】
保護層は、連鎖重合性官能基を有する化合物を溶剤に溶解して得られる保護層用塗布液を塗布し、重合することによって形成することができる。
【０１６２】
保護層用塗布液を塗布する際には、例えば、浸漬コーティング法、スプレーコーティング法、スピンナーコーティング法、ローラーコーティング法、マイヤーバーコーティング法、ブレードコーティング法などの塗布方法を用いることができる。
【０１６３】
保護層の膜厚は０．５〜１０μｍであることが好ましく、特には１〜７μｍであることが好ましい。膜厚が薄すぎると、耐久による保護層の摩耗により、その下の層が露出する場合があり、一方、膜厚が厚すぎると、感度変動や静電潜像のブロード化を引き起こす場合がある。
【０１６４】
本発明の電子写真装置用の電子写真感光体の支持体としては、導電性を有していればよく、例えば、アルミニウム、アルミニウム合金、ステンレスなどの金属製の支持体を用いることができる。また、アルミニウム、アルミニウム合金、酸化インジウム−酸化スズ合金などを真空蒸着によって被膜形成された層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチックなどを用いることもできる。
【０１６５】
上述のとおり、支持体上には、レーザー光などの散乱による干渉縞の防止や、支持体の傷の被覆を目的とした導電層を設けてもよい。導電層は、カーボンブラック、金属粒子などの導電性粒子を結着樹脂に分散させて形成することができる。導電層の膜厚は、５〜４０μｍであることが好ましく、特には１０〜３０μｍであることがより好ましい。
【０１６６】
また、上述のとおり、支持体または導電層と感光層（電荷発生層、電荷輸送層）との間には、バリア機能や接着機能を有する中間層を設けてもよい。中間層は、感光層の接着性改良、塗工性改良、支持体からの電荷注入性改良、感光層の電気的破壊に対する保護などのために形成される。中間層は、カゼイン、ポリビニルアルコール、エチルセルロース、エチレン−アクリル酸コポリマー、ポリアミド、変性ポリアミド、ポリウレタン、ゼラチン、酸化アルミニウムなどの材料を用いて形成することができる。中間層の膜厚は０．１〜２μｍであることが好ましい。
【０１６７】
本発明の電子写真装置用の電子写真感光体に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、シアニン染料や、キサンテン色素や、キノンイミン色素や、スチリル色素や、硫化カドミウムや、酸化亜鉛などが挙げられる。
【０１６８】
感光層が積層型感光層である場合、電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂などが挙げられる。これらは単独、混合または共重合体として１種または２種以上用いることができる。
【０１６９】
電荷発生層は、電荷発生物質を結着樹脂および溶剤と共に分散して得られる電荷発生層用塗布液を塗布し、乾燥することによって形成することができる。分散方法としては、ホモジナイザー、超音波、ボールミル、サンドミル、アトライター、ロールミルなどを用いた方法が挙げられる。電荷発生物質と結着樹脂との割合は、１：０．５〜１：４（質量比）の範囲が好ましい。
【０１７０】
電荷発生層用塗布液に用いる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【０１７１】
電荷発生層用塗布液を塗布する際には、例えば、浸漬コーティング法、スプレーコーティング法、スピンナーコーティング法、ローラーコーティング法、マイヤーバーコーティング法、ブレードコーティング法などの塗布方法を用いることができる。
【０１７２】
また、電荷発生層の膜厚は０．１〜２μｍであることが好ましい。
【０１７３】
また、電荷発生層には、種々の増感剤、酸化防止剤、紫外線吸収剤、可塑剤などを必要に応じて添加することもできる。
【０１７４】
本発明の電子写真装置用の電子写真感光体に用いられる電荷輸送物質としては、トリアリールアミン化合物、ヒドラゾン化合物、スチリル化合物、スチルベン化合物、ピラゾリン化合物、オキサゾール化合物、チアゾール化合物、トリアリルメタン化合物などが挙げられる。
【０１７５】
感光層が積層型感光層である場合、電荷輸送層に用いる結着樹脂としては、例えば、アクリル樹脂、スチレン樹脂、ポリエステル樹脂、ポリカーボネート樹脂、ポリアリレート樹脂、ポリサルホン樹脂、ポリフェニレンオキシド樹脂、エポキシ樹脂、ポリウレタン樹脂、アルキド樹脂、不飽和樹脂などが挙げられる。特には、ポリメチルメタクリレート樹脂、ポリスチレン樹脂、スチレン−アクリロニトリル共重合体樹脂、ポリカーボネート樹脂、ポリアリレート樹脂、ジアリルフタレート樹脂などが好ましい。これらは単独、混合または共重合体として１種または２種以上用いることができる。
【０１７６】
電荷輸送層は、電荷輸送物質と結着樹脂を溶剤に溶解して得られる電荷輸送層用塗布液を塗布し、乾燥することによって形成することができる。電荷輸送物質と結着樹脂との割合は、２：１〜１：２（質量比）の範囲が好ましい。
【０１７７】
電荷輸送層用塗布液に用いる溶剤としては、アセトン、メチルエチルケトンなどのケトン、酢酸メチル、酢酸エチルなどのエステル、トルエン、キシレンなどの芳香族炭化水素、クロロベンゼン、クロロホルム、四塩化炭素などのハロゲン原子で置換された炭化水素などが用いられる。
【０１７８】
電荷輸送層用塗布液を塗布する際には、例えば、浸漬コーティング法、スプレーコーティング法、スピンナーコーティング法、ローラーコーティング法、マイヤーバーコーティング法、ブレードコーティング法などの塗布方法を用いることができる。
【０１７９】
電荷輸送層の膜厚は上記電荷発生層との合計で５〜５０μｍであることが好ましく、特には３０μｍ以下であることがより好ましく、さらには２０μｍ以下であることがより一層好ましい。
【０１８０】
また、電荷輸送層には、酸化防止剤、紫外線吸収剤、可塑剤などを必要に応じて添加することもできる。
【０１８１】
感光層が単層型感光層である場合、該単層型感光層は、上記電荷発生物質および上記電荷輸送物質を上記結着樹脂および上記溶剤と共に分散して得られる単層型感光層用塗布液を塗布し、乾燥することによって形成することができる。
【０１８２】
感光層上には保護層が設けられる。保護層に関しては上述のとおりである。
【０１８３】
＜現像＞
現像剤には、着色剤や結着樹脂などからなるトナー粒子および該トナー粒子に外部添加される外添剤からなるトナーが含まれる。２成分現像剤の場合は、さらにキャリア（磁性キャリア）が現像剤に含まれる。この磁性キャリアとしては、磁性体分散型の樹脂キャリアや、表面を樹脂でコートしたフェライトなどの磁性キャリアなどが挙げられる。
【０１８４】
また、トナーは、磁性粒子を含有する磁性トナーと、磁性粒子を含有していない非磁性トナーとに大別される。
【０１８５】
現像方式は、モノクロであるかカラーであるかなど、そのニーズによって様々な現像方式が考え出されており、例えば、現像剤の構成によって１成分現像と２成分現像とに分類され、また、現像剤担持体および／または該現像剤担持体に担持された現像剤が電子写真感光体に接触するか否かによって接触現像と非接触現像とに分類される。
【０１８６】
メンテナンスフリー、長寿命、クリーニング性の観点からは、１成分現像が好ましい。１成分現像がクリーニング性にとって好ましい理由について、詳細には不明であるが、２成分現像剤の方が転写残現像剤の帯電量（トリボ）が高く、クリーニングブレード近傍での阻止領域が形成されにくいことの影響があると考えられる。
【０１８７】
一方、画質の観点からは、接触現像が好ましく、接触現像の中でも、非磁性トナーと磁性キャリアを含む２成分現像剤を用いた２成分接触現像が好ましい。
【０１８８】
つまり、これらの観点から、高画質を得るために２成分接触現像を採用した上で、クリーニング性を良好に維持することが重要である。
【０１８９】
図１４に、２成分接触現像の概略構成の一例を示す。
【０１９０】
図１４中、１は電子写真感光体であり、５０１は電子写真感光体１に対向する現像剤担持体（現像スリーブなど）である。
【０１９１】
現像剤担持体５０１は、電子写真感光体１に対して所定の相対速度で駆動され、現像剤担持体５０１は電子写真感光体１に対して所定の押圧状態に維持される。現像剤担持体５０１に付着している現像剤は、電子写真感光体１との対向部において、トナー５０２とキャリア５０３とからなる穂を形成し、電子写真感光体１に接触している。穂を形成するトナー５０２が、電子写真感光体１の表面の静電潜像を現像して現像像５０４を形成する。
【０１９２】
現像剤担持体５０１には、不図示の現像バイアス印加手段により、所定の直流電圧、または、周波数、ピーク間電圧、デューティー比を制御された交流電圧を直流電圧に重畳した電圧が印加される。
【０１９３】
なお、接触現像には、現像剤担持体自体は電子写真感光体に接触せず、現像剤担持体に付着しているキャリアやトナーからなる現像剤で形成される穂が電子写真感光体に接触する方式と、弾性を有する現像剤担持体が電子写真感光体に当接した状態で駆動される方式の両方が含まれる。図１２で例示した構成は前者の概略構成である。
【０１９４】
また、良好なクリーニング性と高解像度の高画質とを両立するためには、トナーの重量平均粒径は３〜９μｍであることが好ましい。粒径が小さすぎると、トナー全体の表面積が増えることに加え、粉体としての流動性、攪拌性が低下し、カブリや転写性が悪化する場合があり、また、画像ムラの原因となり、転写効率の低下から転写残現像剤が多くなり、クリーニングブレードへの局所的な衝撃が過剰になり、クリーニング性やトナー融着の抑制が難しくなる場合がある。一方、粒径が大きすぎると、出力画像における文字やラインに飛び散りが生じやすくなり、高解像度が得られにくくなり、１ドットの再現が悪化する場合がある。
【０１９５】
＜帯電＞
帯電手段としては、コロトロン・スコロトロン方式、接触帯電方式など任意に選択可能であるが、接触帯電方式が好ましい。さらに、帯電手段には、必要に応じて、さらに帯電手段クリーニング手段を有していてもよい。
【０１９６】
接触帯電手段の場合、電子写真感光体に接触配置される接触帯電部材はローラー形状のもの（帯電ローラー）が好ましい。また、接触帯電部材の抵抗値は、その使用される環境、高帯電効率、電子写真感光体の電位収束性、電子写真感光体の表面層の耐圧特性などに応じて設定される。また、必要に応じて内部電位センサーなどの電位測定手段を設けてもよい。
【０１９７】
次に、摩擦特性の耐久性について説明する。
【０１９８】
初期と画像形成を２０万回繰り返した耐久後との間で摩擦特性の変動が大きいと、耐久前後でのクリーニングラチチュードが変動する場合がある。最大動摩擦力偏差σｍａｘの変化率は±５０％以内であることが好ましく、静止摩擦係数および動摩擦係数の変化量は±０．４以内であることが好ましい。
【０１９９】
（実施例）
以下に、具体的な実施例を挙げて本発明をさらに詳細に説明する。ただし、本発明はこれらに限定されるものではない。なお、実施例中の「部」は「質量部」を意味する。
【０２００】
（電子写真感光体例１）
長さ３５７．５ｍｍ、直径３０ｍｍのアルミニウムシリンダーを支持体とした。
【０２０１】
次に、酸化アンチモンを１０％含有する酸化スズで被覆した導電性の酸化チタン粒子５０部、フェノール樹脂２５部、メチルセロソルブ２０部、メタノール５部、シリコーン樹脂（ジメチルシロキサン−オキシアルキレン共重合体、平均分子量３０００）０．００２部を、直径１ｍｍのガラスビーズを用いたサンドミル装置で２時間分散して、導電層用塗布液を調整した。
【０２０２】
この導電層用塗布液を、支持体上に浸漬コーティングし、１５０℃で３０分間熱硬化して、膜厚が１５μｍの導電層を形成した。
【０２０３】
次に、Ｎ−メトキシメチル化ナイロン５部をメタノール９５部で溶解して、中間層用塗布液を調整した。
【０２０４】
この中間層用塗布液を、導電層上に浸漬コーティングし、１００℃で２０分間乾燥して、膜厚が１μｍの中間層を形成した。
【０２０５】
次に、オキシチタニウムフタロシアニン３部、ポリビニルブチラール（商品名：エスレックＢＭ２、積水化学（株）製）２部、シクロヘキサノン３５部を、直径１ｍｍのガラスビーズを用いたサンドミル装置で１時間分散し、次に、酢酸エチル６０部を加えて希釈して、電荷発生層用塗布液を調製した。
【０２０６】
この電荷発生層用塗布液を、中間層上に浸漬コーティングし、１０５℃で１０分間乾燥して、膜厚が０．５μｍの電荷発生層を形成した。
【０２０７】
次に、下記式で示される構造を有するスチリル化合物１０部、
【０２０８】
【化２】
2005091457.tif 000004
【０２０９】
ポリカーボネート樹脂（商品名：ユーピロンＺ−８００、三菱ガス化学（株）製）１０部を、ジクロロメタン３０部／モノクロロベンゼン６０部の混合溶媒中に溶解して、電荷輸送層用塗布液を調製した。
【０２１０】
この電荷輸送層用塗布液を、電荷発生層上に浸漬コーティングし、１１０℃で６０分間乾燥して、膜厚が１３μｍの電荷輸送層を形成した。
【０２１１】
次に、ポリテトラフルオロエチレン粒子（商品名：ルブロンＬ−２、ダイキン工業（株）製、平均粒径：０．１８μｍ）６部、モノクロロベンゼン５０部を、直径１ｍｍのガラスビーズを用いたサンドミル装置（商品名：ＵＶＭ−３０、アイメックス（株）製、ベッセル容量：３０リットル、分散媒体：ガラス製で平均粒径１．０ｍｍ球形）を用いて、循環量３．０リットル／分、軸回転数７００ｒｐｍで６０時間分散した。
【０２１２】
この分散液に、下記式で示される構造を有する電荷輸送物質６０部
【０２１３】
【化３】
2005091457.tif 000005
【０２１４】
を加えて溶解し、次に、ジクロロメタン３０部を加えて、保護層用塗布液を調製した。
【０２１５】
この保護層用塗布液を、電荷輸送層に浸漬コーティングし、加速電圧１５０ｋＶ、線量３０Ｍｒａｄ、電子写真感光体の表面温度１００℃の条件で電子線を照射して硬化して、膜厚が５μｍの保護層を形成した。
【０２１６】
このようにして、保護層が表面層である電子写真感光体Ｋ１１を作製した。
【０２１７】
（電子写真感光体例２）
電子写真感光体例１において、支持体を長さ３６３ｍｍ、直径６２ｍｍのアルミニウムシリンダーに変更した以外は、電子写真感光体例１と同様にして、保護層が表面層である電子写真感光体Ｋ１２を作製した。
【０２１８】
（電子写真感光体例３）
電子写真感光体例１と同様にして、支持体上に、導電層、中間層、電荷発生層および電荷輸送層を形成した。
【０２１９】
次に、下記式で示される構造を有する紫外線硬化性アクリル樹脂のモノマー（商品名：ビスコート＃２９５、大阪有機化学工業（株）製）１８部、
【０２２０】
【化４】
2005091457.tif 000006
【０２２１】
重合開始剤として２−メチルチオキサンソン１部、および、エタノール１５０部を、直径１ｍｍのガラスビーズを用いたサンドミルで６６時間分散した。
【０２２２】
この分散液に、ポリテトラフルオロエチレン粒子（商品名：ルブロンＬ−２、ダイキン工業（株）製、平均粒径：０．１８μｍ）２０部を加え、さらに７０時間分散して、保護層用塗布液を調整した。
【０２２３】
この保護層用塗布液を、電荷輸送層に浸漬コーティングし、高圧水銀灯により光強度３２０ｍＷ／ｃｍ２の紫外線を３０秒間照射して硬化し、１２０℃で２時間の熱風乾燥して、膜厚が５μｍの保護層を形成した。
【０２２４】
このようにして、保護層が表面層である電子写真感光体Ｋ２１を作製した。
【０２２５】
（電子写真感光体例４）
電子写真感光体例３において、支持体を長さ３６３ｍｍ、直径６２ｍｍのアルミニウムシリンダーに変更した以外は、電子写真感光体例３と同様にして、保護層が表面層である電子写真感光体Ｋ２２を作製した。
【０２２６】
（評価１）
電子写真感光体Ｋ１１、Ｋ２１をキヤノン（株）製の複写機ＧＰ４０５（図１（ａ））の改造機に装着し、電子写真感光体Ｋ１２、Ｋ２２をキヤノン（株）製の複写機ＣＰ６８０（図１（ｂ））の改造機に装着して、それぞれ評価した。
【０２２７】
評価１で用いたＧＰ４０５の改造機は、ＧＰ４０５において、電位評価を行えるように露光量や帯電条件を調整し、現像位置に専用治具にて電位計（ＴＲｅｋ社製の３４４に電位プローブとしてＴＲｅｋ社製５５５Ｐ−４）を設置したものである。また、評価１で用いたＣＰ６８０の改造機は、ＣＰ６８０において、電位評価を行えるように露光量や帯電条件を調整し、現像位置に専用治具にて電位計（ＴＲｅｋ社製の３４４に電位プローブとしてＴＲｅｋ社製５５５Ｐ−４）を設置したものである。
【０２２８】
２３℃、５０％ＲＨの環境下で、初期の暗部電位Ｖｄ［Ｖ］と、初期の感度［μＪ／ｃｍ２］と、初期の残留電位Ｖｓｌ［Ｖ］とを測定した。
【０２２９】
初期の感度［μＪ／ｃｍ２］とは、暗部電位−６００Ｖを明部電位−１２０Ｖに光減衰させるために必要な光量［μＪ／ｃｍ２］である。また、初期の残留電位Ｖｓｌ［Ｖ］とは、初期の感度の３倍の光量を照射したときの電位［Ｖ］である。
【０２３０】
次に、２３℃、５０％ＲＨの環境下で、５００００枚の通紙耐久試験を行った後、暗部電位の変動量ΔＶｄ［Ｖ］と、明部電位の変動量ΔＶｌ［Ｖ］と、電子写真感光体の表面の摩耗量とを測定した。
【０２３１】
暗部電位の変動量ΔＶｄ［Ｖ］とは、耐久後の暗部電位Ｖｄ’［Ｖ］と初期の暗部電位Ｖｄ［Ｖ］との差（Ｖｄ’−Ｖｄ）［Ｖ］である。また、明部電位の変動量ΔＶｌ［Ｖ］とは、耐久後に初期の感度の光量を照射した際の明部電位Ｖｌ’［Ｖ］と初期の明部電位Ｖｌ［Ｖ］（＝−１２０Ｖ）との差（Ｖｌ’−Ｖｌ）［Ｖ］である。
【０２３２】
また、電子写真感光体の表面の摩耗量は、ＦＩＳＣＨＥＲ社製の渦電流式膜厚測定器ＰＥＲＭＡＳＣＯＰＥ  ＴＹＰＥ  Ｅ１１１を用いて測定し、１回転当たりの摩耗量［×１０−５μｍ／回転］で表した。
【０２３３】
結果を表１に示す。
【０２３４】
【表１】
2005091457.tif 000007
【０２３５】
（評価２）
電子写真感光体Ｋ１１、Ｋ２１については、ＧＰ４０５を図９で示したとおりに改造した摩擦特性評価装置を用いて、電子写真感光体Ｋ１２、Ｋ２２についてはＣＰ６８０を図９で示したとおりに改造した摩擦特性評価装置を用いて、摩擦特性（静止摩擦係数μＳ、動摩擦力係数μＭ、動摩擦力偏差σ、最大動摩擦力偏差σｍａｘ）の評価を行った。
【０２３６】
結果を表２に示す。
【０２３７】
【表２】
2005091457.tif 000008
【０２３８】
（現像剤例１）
本例は２成分現像剤の例である。
【０２３９】
・キャリア
２成分現像剤用のキャリアは、よく知られているフェライトキャリアなどを使用してもよいが、本例では以下に示す球形重合キャリアを使用した。
【０２４０】
球形重合キャリアの製造方法としては、結着樹脂、磁性金属酸化物および非磁性金属酸化物を含有するモノマー組成物を、媒体（水）中で懸濁して重合させる方法を採った。
【０２４１】
個数平均粒径０．２４μｍの強磁性体であるＦｅＯ・Ｆｅ２Ｏ３粒子と、該ＦｅＯ・Ｆｅ２Ｏ３粒子に対して５．５質量％の３−（２−アミノエチルアミノプロピル）ジメトキシシラン（シランカップリング剤）とを容器に入れ、容器内を１００℃以上に維持しながら高速混合撹拌して、該ＦｅＯ・Ｆｅ２Ｏ３粒子の親油化処理を行った。
【０２４２】
個数平均粒径０．６０μｍの非磁性体のα−Ｆｅ２Ｏ３粒子と、該α−Ｆｅ２Ｏ３粒子に対して５．５質量％の３−（２−アミノエチルアミノプロピル）ジメトキシシラン（シランカップリング剤）とを容器に入れ、容器内を１００℃以上に維持しながら高速混合撹拌して、該α−Ｆｅ２Ｏ３粒子の親油化処理を行った。
【０２４３】
次に、フェノール１０部、ホルムアルデヒド溶液（ホルムアルデヒド４０質量％、メタノール１０質量％、水５質量％）６部、上記親油化処理済みＦｅＯ・Ｆｅ２Ｏ３粒子６０部、および、上記親油化処理済みα−Ｆｅ２Ｏ３粒子４０部を、２８質量％アンモニア水溶液をからなる水系媒体の入ったフラスコに入れ、攪拌、混合しながら４０分間で８５℃まで昇温し、この温度を維持ながら３時間反応、熱硬化させた。次に、３０℃まで冷却して、さらに水を添加した後、上澄み液を除去し、沈殿物を水洗し、風乾した。次に、減圧下（５ｍｍＨｇ以下）にて５０〜６０℃で乾燥して、磁性樹脂粒子を得た。
【０２４４】
この磁性樹脂粒子の表面に、以下の方法で熱硬化性のシリコーン樹脂をコートした。すＦなわち、コート樹脂量が１．０質量％となるように、トルエンを溶媒として１０質量％のシリコーン樹脂を含有するコート溶液を作製し、このコート溶液に剪断応力を連続して加えながら溶媒を揮発させて、磁性樹脂粒子の表面へのコートを行った。
【０２４５】
次に、コート済み磁性樹脂粒子を、２００℃で１時間キュアし、解砕した後、２００メッシュの篩で分級した。
【０２４６】
このようにして、シリコーン樹脂をコートした球形重合キャリアＣを得た。
【０２４７】
このキャリアの個数平均粒径を、ニレコ社製の画像処理解析装置Ｌｕｚｅｘ３を用いて測定したところ、２８．３μｍであった。また、このキャリアの１キロエルステッドにおける磁化の強さを理研電子（株）製の振動磁場型磁気特性自動記録装置ＢＨＶ−３０を用いて測定したところ、１２９ｅｍｕ／ｃｍ３であった。
【０２４８】
・トナー粒子
高速攪拌装置ＴＫ−ホモミキサーを備えた四つ口フラスコに、イオン交換水９００部とポリビニルアルコール１００部とを投入し、回転数を１２００ｒｐｍに調整し、６０℃に加熱して水系媒体を作製した。
【０２４９】
次に、スチレン単量体９０部、ｎ−ブチルアクリレート単量体２２部、カーボンブラック１０部、サリチル酸アルミニウム化合物（商品名：Ｅ−８８、オリエント化学社製）１部、および、離型剤としてのパラフィンワックス（商品名：ＨＮＰ−１１、日本精鑞（株）製）２０部を混合し、６０℃に加温し、特殊機化工業（株）製のＴＫ式ホモミキサーを用いて回転数１２０００ｒｐｍで撹拌した後、これに２，２−アゾビスイソブチロニトリル３部を溶解させた重合性単量体組成物を作製した。
【０２５０】
この重合性単量体組成物を上記水系媒体に投入し、窒素雰囲気下で１００００ｒｐｍに設定した特殊機化工業（株）製のＴＫ式ホモミキサーにて６０℃で１０分間撹拌し、その後、パドル撹拌翼で撹拌しつつ８０℃に昇温し、１０時間重合反応させた。
【０２５１】
重合反応終了後、減圧下で残存モノマーを留去し、冷却後、塩酸を加えてリン酸カルシウムを溶解させた後、濾過、水洗、乾燥を行って、重合体粒子を得た。
【０２５２】
次に、この重合体粒子０．９部をメタノール５．０部に分散し、次いで、この分散液にケイ素化合物としてのテトラエトキシシラン０．５部およびメチルトリエトキシシラン０．３部を溶解させ、さらに、５０部のメタノールを添加した。
【０２５３】
次に、これに２８質量％アンモニア水溶液に対して１０００質量％のメタノールを添加した溶液を滴下しながら加え、室温で４８時間攪拌して反応させた。
【０２５４】
反応終了後、得られた粒子を精製水で洗浄し、次いで、メタノールで洗浄した後、粒子を濾別、乾燥して、平均粒径が６．５μｍ、形状係数ＳＦ１が１．０６の非磁性のトナー粒子Ｔ１を得た。
【０２５５】
・外添剤
個数平均粒径（一次粒径）９ｎｍのシリカをヘキサメチルジシラザンで処理をした後、シリコーンオイルで処理して、処理後のＢＥＴ値が２００ｍ２／ｇの疎水性シリカ粒子を作製し、これを外添剤Ｇとして使用した。
【０２５６】
外添剤としては、本例の疎水性シリカ粒子以外にも、ポリフッ化ビニリデン粒子、ポリテトラフルオロエチレン粒子などのフッ素原子含有樹脂粒子や、湿式製法シリカ、乾式製法シリカなどののシリカ粒子や、酸化チタン粒子や、アルミナ粒子など、また、これらをシランカップリング剤、チタンカッブリング剤、シリコーンオイルなどで表面処理して疎水性を付与した処理シリカ粒子、処理酸化チタン粒子、処理アルミナ粒子などが挙げられる。
【０２５７】
・外添
トナー粒子Ｔ１に対して１質量％の外添剤Ｇ（疎水性シリカ粒子）を加え、攪拌羽根の周速を４０ｍ／ｓに設定した三井三池化工機（株）製のヘンシェルミキサーを用いて３分間混合して、非磁性トナーＨ’を作製した。
【０２５８】
・混合
キャリアＣと非磁性トナーＨ’とを、キャリアＣ：非磁性トナーＨ’＝９２：８の比率（質量比）で混合して２成分現像剤Ｈを得た。
【０２５９】
（現像剤例２）
本例は１成分現像剤の例である。
【０２６０】
・表面処理磁性体
硫酸第一鉄水溶液中に、鉄イオンに対して１．０〜１．１当量の水酸化ナトリウム水溶液を混合し、水酸化第一鉄を含有する水溶液を調製した。
【０２６１】
次に、この水溶液のｐＨを９前後に維持しながら、空気を吹き込み、８０〜９０℃で酸化反応を行い、種晶を生成させるスラリー液を調製した。
【０２６２】
次に、このスラリー液に、当初のアルカリ量（水酸化ナトリウムのナトリウム成分）に対して０．９〜１．２当量となるよう硫酸第一鉄水溶液を加えた後、スラリー液のｐＨを８前後に維持して、空気を吹き込みながら酸化反応を進め、酸化反応後に生成した磁性酸化鉄粒子を洗浄、濾過して取り出した。このとき、含水サンプルを少量採取し、含水量を計っておいた。
【０２６３】
次に、この含水サンプルを乾燥せずに別の水系媒体中に再分散させた後、再分散液のｐＨを６前後に調製して十分攪拌しながら、磁性酸化鉄に対して２．０質量％のシランカップリング剤としてのｎ−Ｃ１０Ｈ２１Ｓｉ（ＯＣＨ３）３を添加して（磁性酸化鉄の量は含水サンプルから含水量を引いた値として計算した）、カップリング処理を行った。
【０２６４】
生成した疎水性酸化鉄粒子を洗浄、濾過、乾燥し、次いで、若干凝集している粒子を解砕処理して、表面処理磁性体を得た。なお、この磁性体の疎水化度は８５％であった。
【０２６５】
・トナー粒子
イオン交換水７０９部に０．１Ｍ−Ｎａ３ＰＯ４水溶液４５１部を投入し、６０℃に加温した後、１．０Ｍ−ＣａＣｌ２水溶液６７．７部を添加して、Ｃａ３（ＰＯ４）２を含有する水系媒体を作製した。
【０２６６】
次に、スチレン７８部、ｎ−ブチルアクリレート２２部、ジビニルベンゼン０．５部、飽和ポリエステル樹脂５部、負荷電性制御剤としてのモノアゾ染料系鉄化合物（商品名：Ｔ−７７、保土谷化学工業（株）製）１部、および、上記表面処理磁性体１９０部を、三井三池化工機（株）製のアトライターを用いて均一に分散混合し、単量体組成物を得た。
【０２６７】
この単量体組成物を６０℃に加温し、そこにエステルワックス（ＤＳＣにおける吸熱ピークの極大値７２℃）８１０部を溶解して、これに重合開始剤２，２’−アゾビス（２，４−ジメチルバレロニトリル）（６０℃条件下のｔ１／２＝１４０分）５部を溶解して重合性単量体系を得た。
【０２６８】
この重合性単量体系を上記水系媒体に投入し、窒素雰囲気下で１００００ｒｐｍに設定した特殊機化工業（株）製のＴＫ式ホモミキサーにて６０℃で１５分間撹拌して造粒し、その後、パドル撹拌翼で撹拌しつつ６０℃で６時間反応させた。その後、液温を８０℃に昇温して、さらに４時間撹拌を続けた。
【０２６９】
反応終了後、８０℃で２時間蒸留を行い、その後、懸濁液を冷却し、塩酸を加えて分散剤を溶解し、濾過、水洗、乾燥を行って重量平均粒径７．３μｍのトナー粒子Ｔ２を得た。
【０２７０】
・外添剤
現像剤例１と同様の外添剤Ｇを使用した。
【０２７１】
・外添
トナー粒子Ｔ２に対して３質量％の外添剤Ｇ（疎水性シリカ粒子）を加え、攪拌羽根の周速を４０ｍ／ｓに設定した三井三池化工機（株）製のヘンシェルミキサーを用いて３分間混合して、磁性トナーＪ（１成分現像剤Ｊ）を得た。
【０２７２】
（現像剤の評価）
２成分現像剤Ｈおよび１成分現像剤Ｊについて、各種物性の評価を行った。
【０２７３】
結果を表３に示す。
【０２７４】
【表３】
2005091457.tif 000009
【０２７５】
表３中、Ｄ４は重量平均粒径、Ｄ１は個数平均粒径である。Ｄ４／Ｄ１の値から、微粒子がほとんどないことがわかる。
【０２７６】
（評価３）
電子写真感光体は、電子写真感光体Ｋ１１、Ｋ１２、Ｋ２１、Ｋ２２を使用し、現像剤は、２成分現像剤Ｈ、１成分現像剤Ｊを使用した。
【０２７７】
電子写真感光体Ｋ１１、Ｋ２１については、ＧＰ４０５を改造した摩擦特性評価装置を用い、電子写真感光体Ｋ１２、Ｋ２２については、ＣＰ６８０を改造した摩擦特性評価装置を用いた。
【０２７８】
評価３で用いたＧＰ４０５の改造機は、ＧＰ４０５において、クリーニングブレードの電子写真感光体への当接圧・当接角を調節できるようにし、クリーニングブレードの表裏に摩擦検出器（動歪みゲージ）を設置し、クリーニングブレードの上流側にある補助部材を着脱可能とし、駆動方向や速度を可変とし、電圧印加条件、各露光の露光量、プロセススピードを可変とし、電子写真感光体駆動用モーターのトルク電流を検出できるようにしたものである。また、評価３で用いたＣＰ６８０の改造機は、ＣＰ６８０において、クリーニングブレードの電子写真感光体への当接圧・当接角を調節できるようにし、クリーニングブレードの表裏に摩擦検出器（動歪みゲージ）を設置し、クリーニングブレードの上流側にある補助部材を着脱可能とし、駆動方向や速度を可変とし、電圧印加条件、各露光の露光量、プロセススピードを可変とし、電子写真感光体駆動用モーターのトルク電流を検出できるようにしたものである。
【０２７９】
評価３で用いたＧＰ４０５の改造機およびＣＰ６８０の改造機のプロセススピードは、ともに２５０ｍｍ／ｓとし、クリーニングブレードが電子写真感光体に対して当接圧が０の状態で電子写真感光体を回転駆動させて、モーターのトルクデータを時系列で測定した。
【０２８０】
さらに、クリーニングブレードの当接圧を調整して、上記と同様に電子写真感光体を回転駆動させて、電子写真感光体駆動用モーターのトルクデータおよびクリーニングブレードの歪みデータを測定した。
【０２８１】
電子写真感光体駆動用モーターのトルクデータから得られた摩擦特性と、クリーニングブレードの歪みデータから得られた摩擦特性とは、ほぼ一致した。
【０２８２】
次に、図１０に示すような専用の摩擦特性評価装置を用いて、電子写真感光体の摩擦特性を評価した。プロセススピード、帯電、現像、クリーニングなどの条件は、それぞれ、上述のＧＰ４０５を改造した摩擦特性評価装置、上述のＣＰ６８０を改造した摩擦特性評価装置と同様にした。
【０２８３】
結果を表４に示す。
【０２８４】
【表４】
2005091457.tif 000010
【０２８５】
（評価４）
電子写真感光体は、電子写真感光体Ｋ１２をベースとして、ポリテトラフルオロエチレン粒子の粒径や量、電子線の照射条件などを調整することにより、表面の条件を振ったもの（スティックスリップが図１５中のＭａｘスティックスリップの点になる表面の電子写真感光体、および、Ｍｉｎスティックスリップの点になる表面の電子写真感光体）を使用し、現像剤は、２成分現像剤Ｈを使用した。また、摩擦特性評価装置は、評価３で用いたＣＰ６８０を改造した摩擦特性評価装置を用いた。
【０２８６】
まず、摩擦特性評価装置のプロセススピードを１００ｍｍ／ｓとし、ベタ画像形成シーケンスを２分間連続し、さらに、現像手段を解除して現像剤の供給を皆無にした状態で、画像形成シーケンスを１０分間連続し、この間のクリーニングブレードのビビリや共鳴音や振動を評価した。さらに、上記両シーケンス終了後、現像剤がクリーニングブレードをすり抜けることに起因する電子写真感光体および帯電ローラーの汚れを評価した。
【０２８７】
また、プロセススピードを変化させて同様の評価を行った。
【０２８８】
結果を図１５に示す。
【０２８９】
図１５中の２本の線が挟む領域において特に良好なクリーニング性を得られた。
【０２９０】
（実施例１）
電子写真感光体Ｋ１２を、キヤノン（株）製の複写機ＣＰ６８０の改造機に装着して評価した。
【０２９１】
実施例１で用いたＣＰ６８０の改造機は、ＣＰ６８０において、現像手段を１成分現像（ジャンピング現像、現像剤は１成分現像剤Ｊ）に改造し、プロセススピードＳを１１７ｍｍ／ｓに調整し、中間転写体（中間転写ドラム）のクリーニング装置を付加し、潤滑剤棒およびファーブラシを除去し、帯電ローラーを純正の位置から下流側へ移動して回転軸は電子写真感光体の回転軸と平行になるように設置し、クリーニングブレードと帯電ローラーの間に＃６０００のラッピングテープ（摺擦部材）をバックアップローラーおよびテープ搬送機構によって電子写真感光体の表面に当接させて、周面の移動速度が電子写真感光体の周面の移動速度の１０３％（順方向、電子写真感光体との速度差が３％）となるように駆動させたものである。
【０２９２】
２３℃、５０％ＲＨの環境下で、初期の摩擦特性とクリーニング性を評価した後、適正なクリーニング当接圧にて、６％ｄｕｔｙの画像形成を１枚間欠で、２０００００枚の通紙耐久試験を行った。
【０２９３】
初期および耐久試験の１０００００枚経過後、２００００枚ごとに耐久試験終了時まで、ハーフトーン、ベタ白画像、ベタ黒画像、および、前半ベタ黒で後半ベタ白の２トーン画像をサンプリングした。なお、画像濃度はマクベス社製の濃度計「ＲＤ−９１８」を用いて絶対濃度で測定した。各画像評価時におけるベタ黒画像は、耐久試験全体にわたって絶対濃度１．３以上が確保されていた。
【０２９４】
また、クリーニング性の評価項目として、フィルミング、スジ状すり抜け、ブレード捲れ、ブレードビビリおよび共鳴音の有無および発生頻度を評価した。
【０２９５】
また、クリーニングブレードを観察し、損耗状態の評価を行った。
【０２９６】
評価条件、判定基準を以下に示す。
【０２９７】
・クリーニング不良（スジ状すり抜け、ブレード捲れ、ブレードビビリ、共鳴音）
スジ状のすり抜け画像欠陥（ハーフトーン、ベタ白画像、ベタ黒画像、２トーン画像で評価）を目視で評価した。フィルミング状のすり抜けに関しては、ＴＯＫＹＯ  ＤＥＮＳＨＯＫＵ（株）製の反射濃度計ＲＥＦＲＥＣＴＭＥＴＥＲ  ＭＯＤＥＬ  ＴＣ−６Ｄ（Ｓ）を用いて測定し、画像出力後の紙の白地部反射濃度最悪値をＤｓ、画像出力前の紙の反射濃度平均値をＤｒとした時の（Ｄｓ−Ｄｒ）をフィルミング量とした。
Ａ：フィルミング３％未満。スジ状すり抜け、ブレード捲れ、ブレードビビリ、共鳴音なし。
Ｂ：フィルミング３％以上４％未満。スジ状すり抜けなし、または、スジ状すり抜け２個以内かつ幅０．３ｍｍ未満かつ長さ１ｍｍ未満。ブレード捲れなし。頻度少だが共鳴音が電子写真感光体停止時に発生する場合がある、または、頻度少だがブレードビビリが発生する場合がある。
Ｃ：フィルミング４％以上５％未満。スジ状すり抜けなし、または、スジ状すり抜け２個以内かつ幅０．３ｍｍ未満かつ長さ１ｍｍ未満。頻度少だが共鳴音とブレードビビリの両方が発生する場合がある。
【０２９８】
・クリーニングブレード損耗
耐久試験後に、クリーニングブレードのカット面と当接面を顕微鏡観察し、クリーニングブレードの欠けや抉れを評価した。
Ａ：クリーニングブレードの欠けなし、または、トナーの粒径以下の欠けまたは抉れが３箇所以内。クリーニング不良なし。
Ｂ：トナー粒径以下の欠けまたは抉れが４箇所または５箇所。トナー粒径以上の欠けまたは抉れなし。クリーニング不良なし。
Ｃ：トナー粒径以下の欠けまたは抉れが６箇所以上。トナー粒径以上の欠けまたは抉れがある。クリーニング不良なし。
【０２９９】
・出力画像の欠陥（現像剤融着など）
現像剤融着によるポチ（黒ポチまたは白ポチ）の評価は、ハーフトーン、ベタ白画像、ベタ黒画像、および２トーン画像から、大きさと個数を測定し、０．１ｍｍ以上のポチが最も多い画像において、Ａ３紙１枚中に何個あるかで判定した。
Ａ：電子写真感光体の表面および出力画像ともに良好。
Ｂ：０．１ｍｍ以下のポチが出力画像に３個以内かつ０．３ｍｍ以上のポチなし。
Ｃ：０．３ｍｍ以下のポチが出力画像に５個以内かつ０．５ｍｍ以上のポチなし。
・電子写真感光体の表面の摩耗量
１０００００枚経過後の電子写真感光体の表面の摩耗量を測定した。ＨＥＬＭＵＴ  ＦＩＳＣＨＥＲ  ＧＭＢＴＥ  ＣＯ社製の渦電流方式の膜厚測定器ＥＤＤＹ５６０Ｃを用いて、初期および１０００００枚経過後の膜厚を測定することにより、摩耗量の測定を行った。測定点は、膜の膜厚が均一な部分において、周方向に８箇所×長手方向に３箇所＝２４箇所であり、その平均値をとった。また、摩耗量は１回転当たりの摩耗量［×１０−５μｍ／回転］で表した。
Ａ：摩耗量が０．１μｍ未満。偏摩耗なし。
Ｂ：摩耗量が０．１μｍ以上０．２μｍ未満。偏摩耗なし。
Ｃ：摩耗量が０．２μｍ以上０．３ｍｍ以内、または、偏摩耗あり。ただし、耐久試験終了後に表面層が消失している部位なし。
【０３００】
また、９０、１００、１３０、１５０、２１０、２５０、３１５、３５０、３７０ｍｍ／ｓのプロセススピードＳに変更して、上記と同様の耐久試験を行った。
【０３０１】
また、３０℃、８０％ＲＨの環境下および１５℃、１０％ＲＨの環境下においても、上記と同様の耐久試験を行った。
【０３０２】
結果を表５〜７に示す。
【０３０３】
【表５】
2005091457.tif 000011
【０３０４】
【表６】
2005091457.tif 000012
【０３０５】
【表７】
2005091457.tif 000013
【０３０６】
また、耐久試験における動摩擦力偏差σの推移を図１６に示す。
【０３０７】
動摩擦力偏差σは耐久進行にともなって増加傾向が見られ、また、途中から飽和傾向が見られた。なお、増加率や飽和値はプロセス条件により異なり、ラッピングテープによる摺擦力を増加させると増加率、飽和値ともに低減傾向が見られた。
【０３０８】
また、支持体としてガラスシリンダーにＩＴＯを蒸着した透明支持体を用い、不透明な層である中間層、電荷発生層を除いた以外は、電子写真感光体Ｋ１２と同様にして電子写真感光体を作製し、２３℃、５０％ＲＨの環境下、プロセススピード２１０ｍｍ／ｓで、上記と同様の構成で耐久試験を行った。なお、本耐久試験では、電子写真感光体に電荷発生層がなく、露光光による静電潜像形成ができないため、現像バイアスを調整して現像を行った。結果の概略を図１７に示す。図１７中、２０３ａは減速層、２０３ｂは活動層、２０４は当接部、２０５はせき止め最終領域である。
【０３０９】
２０００００枚経過後、クリーニングブレード近傍の電子写真感光体の表面を高速カメラで観測したところ、減速層２０３ａ、活動層２０３ｂ、当接部２０４の幅は安定していた。
【０３１０】
（実施例２）
実施例１で用いたＣＰ６８０の改造機からラッピングテープを取り外し、代わりに、シリコンゴムを主成分とする導電性の弾性部材（アスカー硬度：４５°）を摺擦部材として、これを駆動条件自在とし、電子写真感光体への侵入量が０．２ｍｍになるように設置した以外は、実施例１と同様にした。
【０３１１】
結果を表８〜１０に示す。
【０３１２】
【表８】
2005091457.tif 000014
【０３１３】
【表９】
2005091457.tif 000015
【０３１４】
【表１０】
2005091457.tif 000016
【０３１５】
実施例２においても、プロセススピードが１００〜３５０ｍｍ／ｓであるとき、特に良好な結果が得られた。
【０３１６】
また、シリコンゴムを主成分とする弾性部材の製造時に、弾性層に発泡体を使用するなどして、弾性部材のアスカー硬度を振って同様の評価を行った結果、弾性部材のアスカー硬度が２５〜４５の範囲にあるとき、特に良好な結果が得られた。
【０３１７】
（実施例３）
実施例２で用いたＣＰ６８０の改造機から摺擦部材としての導電性の弾性部材を取り外し、中間転写体の電子写真感光体への当接圧の総圧を純正の２倍（３９．２Ｎ）にして当接させた以外は、実施例２と同様にした。
【０３１８】
結果を表１１〜１３に示す。
【０３１９】
【表１１】
2005091457.tif 000017
【０３２０】
【表１２】
2005091457.tif 000018
【０３２１】
【表１３】
2005091457.tif 000019
【０３２２】
実施例３においても、プロセススピードが１００〜３５０ｍｍ／ｓであるとき、特に良好な結果が得られた。
【０３２３】
また、このように、中間転写体を摺擦部材として兼用することで、電子写真装置の小型化が図れる。
【０３２４】
（実施例４）
実施例２で用いたＣＰ６８０の改造機から摺擦部材としての導電性の弾性部材を取り外し、帯電ローラーの回転中心軸が電子写真感光体の回転中心軸に対して８°の角度をもつように斜めに設置し、電子写真感光体への当接圧の総圧を純正の１．５倍（２９．４Ｎ）にして当接させた以外は、実施例２と同様にした。
【０３２５】
結果を表１４〜１６に示す。
【０３２６】
【表１４】
2005091457.tif 000020
【０３２７】
【表１５】
2005091457.tif 000021
【０３２８】
【表１６】
2005091457.tif 000022
【０３２９】
実施例４においても、プロセススピードが１００〜３５０ｍｍ／ｓであるとき、特に良好な結果が得られた。
【０３３０】
また、このように、帯電ローラーを摺擦部材として兼用することで、電子写真装置の小型化が図れる。
【０３３１】
（実施例５）
実施例２で用いたＣＰ６８０の改造機から摺擦部材としての導電性の弾性部材を取り外し、代わりに、表面に現像剤を２ｍｍコートし接地されたマグネットローラーを摺擦部材とし、これをＣＰ６８０において元々ファーブラシがあった箇所に、駆動自在、電子写真感光体への当接幅が１４ｍｍになるように設置した。なお、マグネットローラーには、転写残現像剤が付着するため、過剰な現像剤を除去するために、また、コートされた現像剤のコート厚さを維持するために、マグネットローラーの電子写真感光体に対向しない位置に、樹脂製のスクレーパーおよびトナー溜り手段を設けた。マグネットローラーの電子写真感光体への侵入量は１．０ｍｍ、電子写真感光体との速度差は順方向４０％とした。これら以外は、実施例２と同様にした。
【０３３２】
結果を表１７〜１９に示す。
【０３３３】
【表１７】
2005091457.tif 000023
【０３３４】
【表１８】
2005091457.tif 000024
【０３３５】
【表１９】
2005091457.tif 000025
【０３３６】
実施例５においても、プロセススピードが１００〜３５０ｍｍ／ｓであるとき、特に良好な結果が得られた。
【０３３７】
なお、マグネットローラーの電子写真感光体への侵入量および速度差を振って、初期のクリーニングラチチュードを評価したところ、侵入量が０．１〜１．５ｍｍ、電子写真感光体との速度差が順方向２％以上で良好な結果が得られた。侵入量を１．０ｍｍとしたときの、マグネットローラーの駆動速度（プロセススピードに対する相対速度）と摺擦効果の相関を図１８に示す。ここでいう摺擦効果とは、摺擦部材を用いたことによる、摺擦部材が用いない場合に対するスティックスリップσの低減レベルを意味する。摺擦部材を用いることにより、スティックスリップが５０％以上低減、すなわち半分以下に抑制された非常に良好な場合から、以下、低減率が４０％以上５０％未満、３０％以上４０％未満、２０％以上３０％未満、２０％未満の計５ランクで判定した。
【０３３８】
相対速度１００％（等速）および相対速度０％（停止）の近傍の条件では、効果がなくなる場合または電子写真感光体の長手方向での摺擦ムラが大きくなる場合があるが、それ以外は良好な摺擦効果が得られた。なお、相対速度０％とは速度差は逆方向１００％であり、相対速度１００％とは速度差は０％であり、相対速度２００％とは速度差は順方向１００％であり、相対速度３００％とは速度差は順方向２００％であり、相対速度４００％とは速度差は順方向３００％であり、相対速度５００％とは速度差は順方向４００％である。速度差が大きすぎると、電子写真感光体の摩耗増加が生じる場合があるが、その影響は実施例１および２よりも小さい。現像剤などの小粒子が介在することで、摺擦過多による摩耗を抑制しているものと考えられる。
【０３３９】
（実施例６）
実施例５で用いたＣＰ６８０の改造機において、現像方式を１成分接触現像方式（非磁性１成分接触現像方式）に変更し、現像剤を２成分現像剤Ｈ内の非磁性トナーＨ’のみに変更した。また、摺擦部材の非磁性トナー対応として、実施例５のマグネットローラーを、ウレタンを主成分とする導電性の発泡弾性部材（アスカー硬度：２５°）に変更した。発泡弾性部材の表面には、非磁性トナーＨ’をまぶしておき、実施例５と同様にスクレーパーとトナー溜りを設けた。発泡弾性部材の電子写真感光体への侵入量は０．８ｍｍ、電子写真感光体との速度差は順方向４０％とした。これら以外は、実施例５と同様にした。
【０３４０】
結果を表２０〜２２に示す。
【０３４１】
【表２０】
2005091457.tif 000026
【０３４２】
【表２１】
2005091457.tif 000027
【０３４３】
【表２２】
2005091457.tif 000028
【０３４４】
実施例６においても、プロセススピードが１００〜３５０ｍｍ／ｓであるとき、特に良好な結果が得られた。
【０３４５】
また、実施例５、６では、実施例３、４に比較して摺擦部材の損耗や電子写真感光体の摩耗に対するラチチュードが広っていた。現像剤などの小粒子が介在することで、摺擦過多による摩耗を抑制しているものと考えられる。
【０３４６】
また、ウレタンを主成分とする導電性の発泡弾性部材の製造時に、発泡条件を変更するなどして、弾性部材のアスカー硬度を振って同様の評価を行った結果、弾性部材のアスカー硬度が２５〜４５°の範囲にあるとき、特に良好な結果が得られた。
【０３４７】
（実施例７）
実施例４で用いたＣＰ６８０の改造機において、現像方式を１成分接触現像方式に変更した以外は、実施例４と同様にした。
【０３４８】
結果を表２３〜２５に示す。
【０３４９】
【表２３】
2005091457.tif 000029
【０３５０】
【表２４】
2005091457.tif 000030
【０３５１】
【表２５】
2005091457.tif 000031
【０３５２】
現像方式を接触現像方式に変更した実施例７では、実施例４と比較してさらに良好な結果を得られた。接触現像方式とすることで、現像工程において、電子写真感光体の表面の摺擦がなされることにより、動摩擦力偏差σが好適な範囲に維持され、ひいてはクリーニング性が良好に維持されたものと考えられる。
【０３５３】
（実施例８）
実施例７で用いたＣＰ６８０の改造機において、２成分接触現像方式に変更し、現像剤を２成分現像剤Ｈに変更した以外は、実施例７と同様にした。実施例７は６％ｄｕｔｙの画像の評価のみであるが、それに加えて２％ｄｕｔｙの画像も評価した。
【０３５４】
６％ｄｕｔｙの画像の評価結果を表２６〜２８に示す。
【０３５５】
【表２６】
2005091457.tif 000032
【０３５６】
【表２７】
2005091457.tif 000033
【０３５７】
【表２８】
2005091457.tif 000034
【０３５８】
２％ｄｕｔｙの画像の評価結果を表２９〜３１に示す。
【０３５９】
【表２９】
2005091457.tif 000035
【０３６０】
【表３０】
2005091457.tif 000036
【０３６１】
【表３１】
2005091457.tif 000037
【０３６２】
（比較例１）
実施例４に対して、帯電手段への印加バイアスの交流バイアス条件や摺擦条件を適宜変更することにより動摩擦力偏差σを振って、各環境および各プロセススピードで耐久試験を行った。
【０３６３】
結果を表３２〜３４に示す。
【０３６４】
【表３２】
2005091457.tif 000038
【０３６５】
【表３３】
2005091457.tif 000039
【０３６６】
【表３４】
2005091457.tif 000040
【０３６７】
動摩擦力偏差σがＬｎ（σ）＞０．００５５×Ｓ＋３となるとき、ビビリ・共鳴音の発生や、ブレード損耗で不具合が生じる場合があった。また、実施例１と同様に透明支持体で電子写真感光体を作製し、耐久試験を行った。不具合発生時にクリーニング部近傍を観察したところ、図１９に示すとおり、減速層２０３ａ、活動層２０３ｂ、当接部２０４の幅が長手方向で不安定であるとともに、時系列で不安定になっていた。
【０３６８】
（比較例２）
実施例１に対して、電子写真感光体を上記電子写真感光体Ｋ１１から保護層をなくしたものに変更した以外は、実施例１と同様にした。ただし、電子写真感光体の摩耗が早いため、５００００枚の耐久試験とした。
【０３６９】
結果を表３５〜３７に示す。
【０３７０】
【表３５】
2005091457.tif 000041
【０３７１】
【表３６】
2005091457.tif 000042
【０３７２】
【表３７】
2005091457.tif 000043
【０３７３】
５００００枚の範囲において、クリーニング性やクリーニングブレードの損耗では良好な結果を得られたものの、電子写真感光体の摩耗速度が速く、また、画像比率の偏った画像形成で耐久試験を行った場合、偏摩耗が生じる場合があった。
【０３７４】
このように、本発明によれば、摩耗や傷などに対する機械的耐久性が高い電子写真感光体であっても、長期にわたって良好なクリーニング性を保持し、画像不良がなく、かつ、電子写真感光体やクリーニングブレードの耐久性を向上させた電子写真装置および電子写真画像形成方法を提供することができる。
【図面の簡単な説明】
【０３７５】
【図１】（ａ）は本発明の電子写真装置の概略構成の一例を示す図であり、（ｂ）は本発明の電子写真装置（中間転写方式のカラー電子写真装置）の概略構成の別の例を示す図である。
【図２】クリーニングの模式図である。
【図３】クリーニングの模式図である。
【図４】クリーニングの模式図である。
【図５】クリーニングの模式図である。
【図６】チップブレード型のクリーニング装置の概略構成を示す図である。
【図７】板金板ブレード接着型のクリーニング装置の概略構成を示す図である。
【図８】挟み込みバネ加圧型のクリーニング装置の概略構成を示す図である。
【図９】画像形成するための電子写真装置を改造した摩擦特性評価装置の概略構成を示す図である。
【図１０】専用の摩擦特性評価装置の概略構成を示す図である。
【図１１】摩擦力の検出例を示すグラフである。
【図１２】最大静止摩擦力、動摩擦力、動摩擦力偏差の当接圧に対する依存性を示すグラフである。
【図１３】本発明の電子写真装置用の電子写真感光体の層構成の好適例を示す図である。
【図１４】２成分接触現像の概略構成の一例を示す図である。
【図１５】評価４の結果を示すグラフである。
【図１６】実施例１の動摩擦力偏差σの推移の例を示すグラフである。
【図１７】実施例１の結果の概略を示すグラフである。
【図１８】マグネットローラーの駆動速度と摺擦効果との相関を示すグラフである。
【符号の説明】
【０３７６】
１  電子写真感光体
２  軸
３  帯電手段（一次帯電手段）
４  露光光（画像露光光）
５  現像手段
６  転写手段
７  クリーニング手段（クリーニングブレード）
８  定着手段
９  プロセスカートリッジ
１０  案内手段
Ｐ  転写材
５Ｙ  第１色成分現像手段
５Ｍ  第２色成分現像手段
５Ｃ  第３色成分現像手段
５Ｋ  第４色成分現像手段
６ｓ  二次転写手段
１１  中間転写体
２０１  クリーニングブレード
２０１Ｃ  カット面
２０１Ｔ  当接面
２０２  電子写真感光体
２０３  阻止領域
２０３ａ  減速層
２０３ｂ  活動層
２０４  当接部
２０５  せき止め最終領域
Ａ  電子写真感光体の表面の移動方向
７０１  クリーニングブレード
７０２  クリーニングブレード保持部材
７０３  クリーニング容器
７０４  当接圧調節機構
Ｓｅｎｓ  摩擦検出器
１３０１  連鎖重合性官能基を有する化合物の重合物を含有する層（保護層）
１３０２  電荷輸送層
１３０３  電荷発生層
１３０４  支持体
１３０５  中間層
１３０６  導電層
５０１  現像剤担持体
５０２  トナー
５０３  キャリア
５０４  現像像
【図１】
2005091457.tif 000044
【図２】
2005091457.tif 000045
【図３】
2005091457.tif 000046
【図４】
2005091457.tif 000047
【図５】
2005091457.tif 000048
【図６】
2005091457.tif 000049
【図７】
2005091457.tif 000050
【図８】
2005091457.tif 000051
【図９】
2005091457.tif 000052
【図１０】
2005091457.tif 000053
【図１１】
2005091457.tif 000054
【図１２】
2005091457.tif 000055
【図１３】
2005091457.tif 000056
【図１４】
2005091457.tif 000057
【図１５】
2005091457.tif 000058
【図１６】
2005091457.tif 000059
【図１７】
2005091457.tif 000060
【図１８】
2005091457.tif 000061